(57)【要約】【課題】電子ディスプレイの前面に設置するフィルター自体の普通形蛍光灯の下での不自然な色付きを低減する。【解決手段】波長４００ｎｍ〜７００ｎｍの可視光領域に、少なくとも一つの透過率の極小値を有し、かつ極小の透過率のうち最小の透過率（％）と、可視光領域の最大透過率（％）との差が少なくとも１０以上ある電子ディスプレイ用フィルターにおいて、普通形蛍光灯の緑色発光ピーク波長を中心にして±２０ｎｍの範囲の平均透過率Ｔｇ（％）と、普通形蛍光灯の青色発光ピーク波長を中心にして±１５ｎｍの範囲の平均透過率Ｔｂ（％）と、普通形蛍光灯の赤色発光領域である６１０ｎｍの波長を中心にして±１５ｎｍの範囲の平均透過率Ｔｒ（％）とから計算されるＴｇ−０．３Ｔｂ−０．７Ｔｒの絶対値を１０以下、好ましくは５以下にすることにより、普通形蛍光灯の下でのフィルター自体の不自然な色付きを低減することができる。【選択図】  図１
2004333646.tif 000002
【特許請求の範囲】
【請求項１】
波長４００ｎｍ〜７００ｎｍの可視光領域に、少なくとも一つの透過率の極小値を有し、かつ極小の透過率のうち最小の透過率（％）と、可視光領域の最大透過率（％）との差が少なくとも１０以上ある電子ディスプレイ用フィルターにおいて、普通形蛍光灯の緑色発光ピーク波長を中心にして±２０ｎｍの範囲の平均透過率Ｔｇ（％）と、普通形蛍光灯の青色発光ピーク波長を中心にして±１５ｎｍの範囲の平均透過率Ｔｂ（％）と、普通形蛍光灯の赤色発光領域である６１０ｎｍの波長を中心にして±１５ｎｍの範囲の平均透過率Ｔｒ（％）とから計算されるＴｇ−０．３Ｔｂ−０．７Ｔｒの絶対値が１０以下であることを特徴とする電子ディスプレイ用フィルター。
【請求項２】
Ｔｇ−０．３Ｔｂ−０．７Ｔｒの絶対値が５以下であることを特徴とする請求項１記載の電子ディスプレイ用フィルター。
【請求項３】
三波長域発光形蛍光灯の緑色発光ピーク波長を中心にして±１５ｎｍの範囲の平均透過率Ｔ′ｇ（％）と、前記Ｔｂ、Ｔｒとから計算されるＴ′ｇ−０．３Ｔｂ−０．７Ｔｒの絶対値が１０以下である請求項１又は２記載の電子ディスプレイ用フィルター。
【請求項４】
請求項３の値が５以下であることを特徴とする請求項３記載の電子ディスプレイ用フィルター。
【請求項５】
５３０ｎｍ〜６００ｎｍの波長域に、透過率の極小値を有する請求項１〜４のいずれかに記載の電子ディスプレイ用フィルター。
【請求項６】
５３０〜６００ｎｍの波長域に最大吸収を有する化合物を含有することによって、５３０〜６００ｎｍの波長域に透過率の極小値を持たせることを特徴とする請求項５に記載の電子ディスプレイ用フィルター。
【請求項７】
上記普通形蛍光灯の青色発光ピーク波長、緑色発光ピーク波長、普通形蛍光灯の赤色発光領域である６１０ｎｍの波長のいずれかの波長近傍に最大吸収を有する化合物を含有することによって透過率を規制する請求項６に記載の電子ディスプレイ用フィルター。
【請求項８】
請求項７の化合物が下記一般式（Ｉ）で表されるスクアリリウム系化合物であることを特徴とする電子ディスプレイ用フィルター。
【化１】
2004333646.tif 000031
〔式（Ｉ）中、Ｒ１は、置換基を有していてもよいアルキル基、又は置換基を有していてもよいアルコキシ基、又は水酸基を示し、置換基Ａは、水酸基、又はＷ−Ｘ−Ｒ２ （Ｗは、イミノ基、又はアルキルイミノ基を示し、Ｘは、カルボニル基、又又はチオカルボニル基、又はスルホニル基を示し、Ｒ２は、水素原子、置換基を有していてもよいアルキル基、置換基を有していてもよいアルケニル基、置換基を有していてもよいアリール基、置換基を有していても良いアミノ基、又は置換基を有していてもよい複素環基を示し、ｍ＝０、又は１から４の整数を示し、ｍ’＝０、又は１を示す。）を示す。〕
【請求項９】
請求項７の化合物が下記一般式（ＩＩ）で表されるスクアリリウム系化合物であることを特徴とする電子ディスプレイ用フィルター。
【化２】
2004333646.tif 000032
〔式（ＩＩ）中、Ｒ１は、置換基を有していてもよいアルキル基、又は置換基を有していてもよいアルコキシ基を示し、置換基Ａは、水酸基、又はＷ−Ｘ−Ｒ２（Ｗは、イミノ基、又はアルキルイミノ基を示し、Ｘは、カルボニル基、又はスルホニル基を示し、Ｒ２は、水素原子、置換基を有していてもよいアルキル基、置換基を有していてもよいアルケニル基、置換基を有していてもよいアリール基、又は置換基を有していてもよい複素環基を示し、ｍは、０又は１を示し、Ｒ６，Ｒ７は、置換基を有していてもよいアルキル基、又は置換基を有していてもよいアリール基を示し、Ｚは、酸素原子を示す。）を示す。
【請求項１０】
請求項７の化合物が下記一般式（ＩＩＩ）で表されるスクアリリウム系化合物であることを特徴とする電子ディスプレイ用フィルター。
【化３】
2004333646.tif 000033
〔式（ＩＩＩ）中、Ｒ１は、置換基を有していてもよいアルキル基、又は置換基を有していてもよいアルコキシ基を示し、置換基Ｂは、Ｗ−ＣＯ−Ｒ２（Ｗは、イミノ基、又はアルキルイミノ基を示し、Ｒ２は、置換基を有していてもよいアルケニル基、又は、置換基を有していてもよいアルキニル基を示し、ｍ及びｍ’は、それぞれ独立して、０又は１を示す。）を示す。〕
【請求項１１】
請求項１〜１０のいずれかに記載の電子ディスプレイ用フィルターを使用した電子ディスプレイ装置。
【発明の詳細な説明】
【０００１】
【発明の属する技術分野】
この発明は、プラズマディスプレイ、有機ＥＬディスプレイ等の電子ディスプレイの前面に設置し、不要な発光成分の除去機能を有する電子ディスプレイ用フィルターに関し、特に、電子ディスプレイが設置される環境における周囲の光である環境光が普通形蛍光灯である場合、即ち、普通形蛍光灯の下で、フィルター自体の色に、不自然な着色がない電子ディスプレイ用フィルターに関するものである。
電子ディスプレイとしては、ＣＲＴ（ブラウン管）、ＬＣＤ（液晶ディスプレイ）、プラズマディスプレイ、有機・無機ＥＬディスプレイ、ＦＥＤ（フィールドエミッションディスプレイ）を挙げることができるが、電気によって光を放射或いは反射することで文字や画像を表示するものであればこれらに限定されるものではない。
【０００２】
【従来の技術】
近年、種々の電子機器の表示パネルとして、プラズマディスプレイ、有機ＥＬディスプレイ等の電子ディスプレイが使用されている。
【０００３】
このような電子ディスプレイの前面には、不要な発光成分を除去して、表示色を鮮明にするために、フィルターが設置されている。
【０００４】
例えば、プラズマディスプレイでは、放電によりキセノンとネオンの混合ガスが励起され真空紫外線を放射し、その真空紫外線励起による赤、青、緑のそれぞれの蛍光体の発光を利用して３原色発光を得ている。その際、ネオン原子が励起された後、基底状態に戻る際に６００ｎｍ付近を中心とするいわゆるネオンオレンジ光を発光するため、プラズマディスプレイでは、赤色にオレンジ色が混ざり鮮やかな赤色が得られない欠点がある。このため、プラズマディスプレイでは、ネオンオレンジ光を吸収除去する機能を有するフィルター、例えば、ネオンオレンジ光の波長の透過率を局所的に低下させているフィルターを、ディスプレイの前面に設置している。
【０００５】
【発明が解決しようとする課題】
ところで、電子ディスプレイは、蛍光灯や太陽光等、様々な種類の外光が存在する場所に設置される。したがって、外光は、電子ディスプレイの前面のフィルターを通過し、電子ディスプレイの表面で反射される外光成分が、再び前面のフィルターを通過して人間の目に到達することになる。
【０００６】
このように、外光は、電子ディスプレイの前面のフィルターを２回通過し、フィルターを通過する際に、所定の光成分が吸収されるので、外光のスペクトルのバランスが崩れ、フィルター自体が、例えば、青紫や赤紫等の不自然な色合いに色付いて見えることがある。
【０００７】
特に、外光の中でも、普通形蛍光灯の場合には、図１に示すように、通常、４４０ｎｍ、５４５ｎｍに、大きな発光ピーク（青色発光ピーク、緑色発光ピーク）が存在するため、フィルターの吸収によって発光スペクトルのバランスが崩れ易く、フィルター自体に不自然な色付きが生じ易い。
【０００８】
そこで、この発明は、普通形蛍光灯の下で、フィルター自体の不自然な色付きを低減しようとするものである。
【０００９】
【課題を解決するための手段】
この発明は、上記の課題を解決するために、波長４００ｎｍ〜７００ｎｍの可視光領域に、少なくとも一つの透過率の極小値を有し、かつ極小の透過率のうち最小の透過率（％）と、可視光領域の最大透過率（％）との差が少なくとも１０以上ある電子ディスプレイ用フィルターにおいて、普通形蛍光灯の緑色発光ピーク波長を中心にして±２０ｎｍの範囲の平均透過率Ｔｇ（％）と、普通形蛍光灯の青色発光ピーク波長を中心にして±１５ｎｍの範囲の平均透過率Ｔｂ（％）と、普通形蛍光灯の赤色発光領域である６１０ｎｍの波長を中心にして±１５ｎｍの範囲の平均透過率Ｔｒ（％）とから計算されるＴｇ−０．３Ｔｂ−０．７Ｔｒの絶対値が１０以下、好ましくは５以下、更に好ましくは３以下にするものである。
【００１０】
この発明は、次の知見に基づいている。
フィルター色に違和感が少なくなるのは、特に、フィルター色に赤みや緑味が少ない場合であることを発見した。この発見により、フィルター色が赤や緑に色付かないようにするには、フィルターを照射する蛍光灯等の環境光の光成分をバランスよくカットする必要があることがわかった。
本発明者は、検討の結果、環境光が普通形蛍光灯の場合、緑色発光ピーク波長（５４５ｎｍ）を中心とする波長領域の透過率を低下させると、フィルターが赤く色付き、同じく青色発光ピーク波長（４４０ｎｍ）と赤色発光領域波長（６１０ｎｍ）のそれぞれを中心とする波長領域の透過率を低下させると、フィルターが緑に色付くことがわかった。
更に、緑に色付かせる４４０ｎｍ近傍の透過率Ｔｂ（％）と、同じく緑に色付かせる６１０ｎｍ近傍の透過率Ｔｒ（％）とは、３：７の割合で緑色の着色性に影響していることがわかった。
そこで、赤と緑は補色のため、相殺して色が消えるので、赤の着色性を持つ５４５ｎｍ近傍の平均透過率Ｔｇ（％）と、緑の着色性を持つＴｂ（％）、Ｔｒ（％）に前記割合を乗じた０．３Ｔｂ＋０．７Ｔｒとの差が１０以下、好ましくは５以下、更に好ましくは３以下であれば、フィルターが赤や緑に色付くことなく、ナチュラルグレー、ナチュラルブルーの色になるということを発明したものである。
そして、普通形蛍光灯の場合、赤の着色性に影響する５４５ｎｍ近傍は、ピーク波長以外にブロードな波長が存在するため、ピーク波長の中心波長から±２０ｎｍの波長幅で平均透過率を計算し、緑の着色性に影響する青色発光ピーク波長（４４０ｎｍ）と赤色発光領域（６１０ｎｍ）では、±１５ｎｍの波長幅で平均透過率を計算すると、その波長域の着色性が正しく評価できることがわかった。これは、平均透過率を計算する波長幅がこれより広すぎると、着色性に関係の少ない部分が多く混ざってしまい、着色性が正しく評価できない可能性が高くなり、好ましくなく、反対にこれよりも狭すぎると、着色性に影響する部分を除いてしまうことになるため、着色性を正しく評価できない可能性が高く、好ましくないからである。
また、三波長域発光形蛍光灯の緑色発光ピーク波長を中心にして±１５ｎｍの範囲の平均透過率Ｔ′ｇ（％）と、前記Ｔｂ、Ｔｒとから計算されるＴ′ｇ−０．３Ｔｂ−０．７Ｔｒの絶対値を１０以下、好ましくは５以下、更に好ましくは３以下にした場合、普通形蛍光灯が環境光である場合のみならず、三波長域発光形蛍光灯が環境光である場合においても、フィルター色を、違和感のないグレーにすることができる。
なお、ここで、平均透過率とは、設定した波長範囲における透過率の単純平均と定義される。
【００１１】
この発明に係る電子ディスプレイ用フィルターは、波長４００ｎｍ〜７００ｎｍの可視光領域に、少なくとも一つの透過率の極小値を有し、不要な発光成分を除去している。例えば、プラズマディスプレイ用のフィルターの場合には、ネオンオレンジ光を吸収除去するために、５３０ｎｍ〜６００ｎｍの波長域に、透過率の極小値を設けている。
【００１２】
即ち、５３０ｎｍ〜６００ｎｍの波長域に透過率の極小値を持つということは、この波長域の光線をカットすることを意味している。ここで「極小値」とは、例えば二次関数のグラフ等で定義されている場合と同様な意味、即ちグラフ上において減少から増加に変わる変曲点を意味し、最小値とは異なる。
【００１３】
この発明に係る電子ディスプレイ用フィルターにおいては、上記のように、所定の波長域に透過率の極小値を持つ層を有するが、この層以外に、紫外線吸収剤を含有する層、近赤外線カット層、電磁波シールド層、反射防止層、ぎらつき防止（ノングレア）層等を適宜組み合わせて設けることが望ましい。
【００１４】
この発明に係るフィルターは、電子ディスプレイ装置に使用することができる。
【００１５】
【発明の実施の形態】
以下、この発明の実施の形態を詳細に説明する。
【００１６】
図１は、プラズマディスプレイに使用するこの発明に係るフィルターの透過スペクトルを示す図であり、横軸に波長、縦軸に各波長の透過率（％）を示し、併せて普通形蛍光灯の発光スペクトルを示している。
【００１７】
図１に示すこの発明に係るフィルターは、波長５３０〜６００ｎｍに透過率の極小値Ｋを一つ持っている。
【００１８】
５３０〜６００ｎｍの波長域に透過率の極小値Ｋを持つということは、すなわちこの波長域の光線をカットすることを意味し、この５３０〜６００ｎｍの波長域は緑色発光と赤色発光との間のオレンジ発光部分（ネオン発光）であり、この部分をカットすることによって鮮明な赤色表示を得ることができ、更に色温度を高めることができるので、より好ましい色調の画像を得ることができる。極小透過率が５３０ｎｍよりも短波長側であると、ネオン発光をカットする効果が低く、且つ色温度を高める効果も低いため好ましくない。また、極小透過率が６００ｎｍよりも長波長側であると、ディスプレイの赤色の発光を阻害（赤色を吸収）してしまうため好ましくない。
【００１９】
また、５３０〜６００ｎｍの波長域に極小値を有する透過スペクトルはシャープ（急峻）なバレー型（谷型）を有するほうが、赤発光の色純度向上、及び視野の明るさ確保のため好ましい。
【００２０】
この図１の例では、上記のように、ネオン発光をカットするために、５３０〜６００ｎｍの波長域に透過率の極小値Ｋを設けている。
【００２１】
この発明は、波長４００ｎｍ〜７００ｎｍの可視光領域に、少なくとも一つの透過率の極小値を有し、かつ極小の透過率のうち最小の透過率（％）と、可視光領域の最大透過率（％）との差が少なくとも１０以上ある電子ディスプレイ用フィルターにおいて、普通形蛍光灯の緑色発光ピーク波長を中心にして±２０ｎｍの範囲の平均透過率Ｔｇ（％）と、普通形蛍光灯の青色発光ピーク波長を中心にして±１５ｎｍの範囲の平均透過率Ｔｂ（％）と、普通形蛍光灯の赤色発光領域である６１０ｎｍの波長を中心にして±１５ｎｍの範囲の平均透過率Ｔｒ（％）とから計算されるＴｇ−０．３Ｔｂ−０．７Ｔｒの絶対値を１０以下にするものである。
図１の例では、Ｔｇ（３５．５％）−０．３Ｔｂ（３７．２％）−０．７Ｔｒ（３８．９％）であり、計算される絶対値は２．９である。
【００２２】
本発明の電子ディスプレイ用フィルターは、普通蛍光灯の青色発光ピークが存在する波長（４４０ｎｍ）、緑色発光ピークが存在する波長（５４５ｎｍ）及び普通形蛍光灯の赤色発光領域である６１０ｎｍの波長のいずれかの波長近傍に最大吸収を有する化合物を含有することによって、これらの波長の透過率を規制することができる。
【００２３】
この場合に用いられる化合物としては、特に限定されないが、４４０ｎｍ、５４５ｎｍ、及び６１０ｎｍにおける光の吸収量を調整するにあたり、これらの波長の近傍に最大吸収を有する化合物であればよい。
【００２４】
４４０ｎｍの近傍に最大吸収を有する化合物としては、下記一般式（ＩＶ）の化合物が挙げられる。
【００２５】
【化４】
2004333646.tif 000003
【００２６】
〔式（ＩＶ）中、Ｒ３は、置換基を有していてもよいアルキル基、置換基を有していてもよいシクロアルキル基、置換基を有していてもよいアリール基、又は水素原子を示し、Ｒ４は、置換基を有していてもよいアルキル基、置換基を有していてもよいアルコキシ基、置換基を有していてもよいアルコキシカルボニル基、置換基を有していてもよいシクロアルキル基、置換基を有していてもよいアリール基、置換基を有していてもよいアリールオキシ基、置換基を有していてもよいアリールオキシカルボニル基、置換基を有していてもよいアミノ基、又は水素原子を示し、Ｒ５は、置換基を有していてもよいアルキル基、置換基を有していてもよいシクロアルキル基、置換基を有していてもよいアリール基、又は水素原子を示し、Ｙは、酸素原子、又はイミノ基を示し、これらのＲ４、Ｒ５、及びＹは、両方のピラゾール環の間で互いに異なっていてもよい。〕
【００２７】
前記一般式（ＩＶ）における置換基Ｒ３及びＲ５のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ３及びＲ５のシクロアルキル基としては、例えば、シクロプロピル基、シクロブチル基、シクロペンチル基、シクロヘキシル基、シクロヘプチル基等の炭素数１〜２０のものが、又、Ｒ３及びＲ５のアリール基としては、例えば、フェニル基、ナフチル基等が、それぞれ挙げられる。
【００２８】
又、前記アルキル基、前記シクロアルキル基、及びアリール基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、フェニル基、ナフチル基等のアリール基、フェノキシ基、ナフチルオキシ基等のアリールオキシ基、スルホンアミド基、アルキルスルホンアミド基、ジアルキルスルホンアミド基、ニトロ基、水酸基、及び、弗素原子、塩素原子、臭素原子等のハロゲン原子等が挙げられる。
【００２９】
前記一般式（ＩＶ）において、Ｒ３及びＲ５としては、前記の中で、（１）アルコキシ基、アリール基、アリールオキシ基、水酸基、或いはハロゲン原子を置換基として有していてもよい直鎖状若しくは分岐鎖状アルキル基、（２）アルキル基、アルコキシ基、スルホンアミド基、アルキルスルホンアミド基、ジアルキルスルホンアミド基、ニトロ基、水酸基、或いはハロゲン原子を置換基として有していてもよいアリール基、又は（３）水素原子、が好ましく、特に、Ｒ３としては、水素原子、炭素数１〜８の直鎖状若しくは分岐鎖状アルキル基、又はフェニル基が好ましく、Ｒ５としては、炭素数１〜８の直鎖状若しくは分岐鎖状アルキル基、又は、アルキル基或いはハロゲン原子を置換基として有していてもよいフェニル基が好ましい。
【００３０】
又、前記一般式（ＩＶ）におけるＲ４のアルキル基としては、前記Ｒ３及びＲ５におけるアルキル基として挙げたと同様のものが、又、Ｒ４のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ４のアルコキシカルボニル基としては、前記アルコキシ基を有するカルボニル基が、又、Ｒ４のシクロアルキル基としては、前記Ｒ３及びＲ５におけるシクロアルキル基として挙げたと同様のものが、又、アリール基としては、前記Ｒ３及びＲ５におけるアリール基として挙げたと同様のものが、又、Ｒ４のアリールオキシ基としては、フェノキシ基、ナフチルオキシ基等が、又、Ｒ４のアリールオキシカルボニル基としては、前記アリールオキシ基を有するカルボニル基が、それぞれ挙げられる。
【００３１】
又、前記アルキル基、アルコキシ基、アルコキシカルボニル基、シクロアルキル基、アリール基、アリールオキシ基、アリールオキシカルボニル基、及びアミノ基の置換基としては、例えば、前記Ｒ３及びＲ５におけるアルキル基、シクロアルキル基、及びアリール基の置換基として挙げたと同様のアルキル基、同じくアルコキシ基、同じくアリール基、同じくアリールオキシ基、同じくスルホンアミド基、同じくアルキルスルホンアミド基、同じくジアルキルスルホンアミド基、同じくニトロ基、同じくハロゲン原子、並びに、プロピオニル基、ブチリル基、ベンゾイル基等のアシル基、メタンスルホニル基、ベンゼンスルホニル基等のスルホニル基、水酸基、及びハロゲン原子等が挙げられる。
【００３２】
前記一般式（ＩＶ）において、Ｒ４としては、前記の中で、（１）アルコキシ基、アリール基、アリールオキシ基、水酸基、或いはハロゲン原子を置換基として有していてもよい直鎖状若しくは分岐鎖状アルキル基、（２）アルコキシ基を置換基として有していてもよい直鎖状若しくは分岐鎖状アルコキシ基、（３）アルコキシ基を置換基として有していてもよいアルコキシ基を有するカルボニル基、（４）アルキル基、アルコキシ基、スルホンアミド基、アルキルスルホンアミド基、ジアルキルスルホンアミド基、ニトロ基、水酸基、或いはハロゲン原子を置換基として有していてもよいアリール基、（５）アルキル基、或いはアルコキシ基を置換基として有していてもよいアリール基を有するカルボニル基、又は（６）アルキル基、アシル基、又はスルホニル基を置換基として有していてもよいアミノ基、が好ましく、特に、炭素数１〜８の直鎖状若しくは分岐鎖状アルキル基が好ましい。
【００３３】
又、前記一般式（ＩＶ）において、Ｙとしては酸素原子が好ましい。更に、本発明において、前記一般式（ＩＶ）で表されるジピラゾリルメチン系化合物としては、前記Ｒ４、Ｒ５、及びＹは、両方のピラゾール環の間で互いに異なっていてもよいが、メチン基を挟んで左右対象であるものが好ましい。
【００３４】
４４０ｎｍの近傍に最大吸収を有する化合物としては、一般式（ＩＶ）の化合物の内、Ｙが酸素原子、Ｒ３が水素原子で、Ｒ４及びＲ５が、置換基を有していても良いアルキル基、又は置換基を有していても良いアリール基の場合が特に好ましい。
【００３５】
その好ましい具体例を以下に示す。
【００３６】
【化５】
2004333646.tif 000004
【００３７】
又、５４５ｎｍ近傍に最大吸収を有する化合物としては、下記一般式（Ｉ）の化合物が挙げられる。
【００３８】
【化６】
2004333646.tif 000005
【００３９】
〔式（Ｉ）中、Ｒ１は、置換基を有していてもよいアルキル基、又は置換基を有していてもよいアルコキシ基、又は水酸基を示し、置換基Ａは、水酸基、又はＷ−Ｘ−Ｒ２（Ｗは、イミノ基、又はアルキルイミノ基を示し、Ｘは、カルボニル基、又はチオカルボニル基、又はスルホニル基を示し、Ｒ２は、置換基を有していてもよいアルキル基、置換基を有していてもよいアルケニル基、置換基を有していてもよいアリール基、又は置換基を有していても良いアミノ基、又は置換基を有していてもよい複素環基を示し、ｍ＝０、又は１から４の整数を示し、ｍ’＝０、又は１を示す。）を示す。〕
【００４０】
一般式（Ｉ）におけるＲ１のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ１のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、それぞれ挙げられる。
【００４１】
又、前記アルキル基、アルコキシ基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、フェニル基等のアリール基、水酸基、又は、弗素原子、塩素原子、臭素原子等のハロゲン原子、アセチルアミノ基、メタンスルフォニルアミノ基、トリフルオロアセチルアミノ基、トリフルオロメタンスルフォニルアミノ基、ブタノイルアミノ基、ヘキサノイルアミノ基、ノナノイルアミノ基、トリデカノイルアミノ基等の炭素数１〜１５のアシルアミノ基、ベンゾイルアミノ基、トリルアミノ基等の芳香族カルボニルアミノ基、トシルアミノ基等の芳香族スルフォニルアミノ基等が挙げられる。
【００４２】
前記一般式（Ｉ）において、Ｒ１としては、前記の中で、（１）アルコキシ基、水酸基、或いはハロゲン原子を置換基として有していてもよい直鎖状若しくは分岐鎖状アルキル基が好ましく、炭素数１〜８の直鎖状若しくは分岐鎖状アルキル基、又は炭素数１〜８の直鎖状若しくは分岐鎖状アルコキシ基が特に好ましい。
【００４３】
又、前記一般式（Ｉ）におけるＷ−Ｘ−Ｒ２中のＷのアルキルイミノ基におけるアルキル基としては、炭素数１〜８の直鎖状、若しくは分岐鎖状のものが好ましく、Ｗとしては、イミノ基、又はアルキルイミノ基が好ましく、イミノ基が特に好ましい。尚、Ｘがスルホニル基であるとき、Ｒ２は水素原子ではない。
【００４４】
又、Ｗ−Ｘ−Ｒ２中のＲ２のアルキル基としては、例えば、前記Ｒ１におけるアルキル基として挙げたと同様のアルキル基、ビニル基等のアルケニル基、フェニル基、ナフチル基等のアリール基、アミノ基、３−ピリジル基、２−フリル基、２−テトラヒドロフリル基、２−チエニル基等の複素環基等が挙げられ、これらのアルキル基、アルケニル基、アリール基、アミノ基及び複素環基は、例えば、前記Ｒ１におけるアルキル基、アルコキシ基の置換基として挙げたと同様の、炭素数１〜１０のアルキル基、炭素数１〜１０のアルコキシ基、炭素数１〜１０のシクロアルキル基、又はハロゲン原子、或いはアリール基等を置換基として有していてもよい。
【００４５】
前記Ｒ２のうち、前記Ｒ１の好ましい基と同様のアルキル基、又は、炭素数１〜８のアルキル基で置換されていても良いフェニル基、又は、炭素数１〜８のアルキル基で置換されていても良いビニル基が特に好ましい。
【００４６】
以下にその好ましい具体例を示す。
【００４７】
【化７】
2004333646.tif 000006
【００４８】
【化８】
2004333646.tif 000007
【００４９】
又、５４５ｎｍの近傍に最大吸収を有する化合物としては、下記一般式（ＩＩ）の化合物が挙げられる。
【００５０】
【化９】
2004333646.tif 000008
【００５１】
〔式（ＩＩ）中、Ｒ１は、置換基を有していてもよいアルキル基、又は置換基を有していてもよいアルコキシ基を示し、置換基Ａは、水酸基、又はＷ−Ｘ−Ｒ２（Ｗは、イミノ基を示し、Ｘは、カルボニル基、又はスルホニル基を示し、Ｒ２は、水素原子、置換基を有していてもよいアルキル基、置換基を有していてもよいアルケニル基、置換基を有していてもよいアリール基、又は置換基を有していてもよい複素環基を示し、を示し、ｍは、０又は１を示し、Ｒ６，Ｒ７は、置換基を有していてもよいアルキル基、又は置換基を有していてもよいアリール基を示し、Ｚは、酸素原子を示す。）を示す。
【００５２】
一般式（ＩＩ）におけるＲ１のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ１のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、それぞれ挙げられる。
【００５３】
又、前記アルキル基、アルコキシ基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、フェニル基等のアリール基、水酸基、又は、弗素原子、塩素原子、臭素原子等のハロゲン原子等が挙げられる。
【００５４】
前記一般式（ＩＩ）において、Ｒ１としては、前記の中で、（１）アルコキシ基、水酸基、或いはハロゲン原子を置換基として有していてもよい直鎖状若しくは分岐鎖状アルキル基が好ましく、炭素数１〜８の直鎖状若しくは分岐鎖状アルキル基が特に好ましい。
【００５５】
又、前記一般式（ＩＩ）におけるＷ−Ｘ−Ｒ２中のＷのアルキルイミノ基におけるアルキル基としては、炭素数１〜８の直鎖状、若しくは分岐鎖状のものが好ましく、Ｗとしては、イミノ基、又はアルキルイミノ基が好ましく、イミノ基が特に好ましい。尚、Ｘがスルホニル基であるとき、Ｒ２は水素原子ではない。
【００５６】
又、Ｗ−Ｘ−Ｒ２中のＲ２のアルキル基としては、例えば、前記Ｒ１におけるアルキル基として挙げたと同様のアルキル基、ビニル基等のアルケニル基、フェニル基、ナフチル基等のアリール基、３−ピリジル基、２−フリル基、２−テトラヒドロフリル基、２−チエニル基等の複素環基等が挙げられ、これらのアルキル基、アルケニル基、アリール基、及び複素環基は、例えば、前記Ｒ１におけるアルキル基、アルコキシ基の置換基として挙げたと同様の、炭素数１〜１０のアルキル基、炭素数１〜１０のアルコキシ基、炭素数１〜１０のシクロアルキル基、又はハロゲン原子、或いはアリール基等を置換基として有していてもよい。
【００５７】
前記、Ｒ２のうち、前記Ｒ１の好ましい基と同様のアルキル基、又は、炭素数１〜８のアルキル基で置換されていてもよいフェニル基が特に好ましい。
【００５８】
Ｒ６、及びＲ７の置換基を有していてもよいアルキル基、又は置換基を有していてもよいアリール基としては、前記Ｒ２で挙げた置換基を有していてもよいアルキル基、又は置換基を有していてもよいアリール基が挙げられる。
【００５９】
前記、Ｒ６、及びＲ７のうち、前記Ｒ２の好ましい基と同様のアルキル基、又は、アリール基が特に好ましい。
【００６０】
以下にその好ましい具体例を示す。
【００６１】
【化１０】
2004333646.tif 000009
【００６２】
【化１１】
2004333646.tif 000010
【００６３】
又、６１０ｎｍの近傍に最大吸収を有する化合物としては、下記一般式（ＩＩＩ）の化合物が挙げられる。
【００６４】
【化１２】
2004333646.tif 000011
【００６５】
〔式（ＩＩＩ）中、Ｒ１は、置換基を有していてもよいアルキル基、又は置換基を有していてもよいアルコキシ基を示し、置換基Ｂは、Ｗ−ＣＯ−Ｒ２（Ｗは、イミノ基、又はアルキルイミノ基を示し、Ｒ２は、置換基を有していてもよいアルケニル基、又は、置換基を有していてもよいアルキニル基を示し、ｍ及びｍ’は、それぞれ独立して、０又は１を示す。）を示す。〕
【００６６】
一般式（ＩＩＩ）におけるＲ１のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ１のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、それぞれ挙げられる。
【００６７】
又、前記アルキル基、アルコキシ基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、フェニル基等のアリール基、水酸基、又は、弗素原子、塩素原子、臭素原子等のハロゲン原子等が挙げられる。
【００６８】
前記一般式（ＩＩＩ）において、Ｒ１としては、前記の中で、（１）アルコキシ基、水酸基、或いはハロゲン原子を置換基として有していてもよい直鎖状若しくは分岐鎖状アルキル基が好ましく、炭素数１〜８の直鎖状若しくは分岐鎖状アルキル基、又は炭素数１〜８の直鎖状若しくは分岐鎖状アルコキシ基が特に好ましい。
【００６９】
又、前記一般式（ＩＩＩ）におけるＷ−ＣＯ−Ｒ２中のＷのアルキルイミノ基におけるアルキル基としては、炭素数１〜８の直鎖状、若しくは分岐鎖状のものが好ましく、Ｗとしては、イミノ基、又はアルキルイミノ基が好ましく、イミノ基が特に好ましい。
【００７０】
又、Ｗ−Ｘ−Ｒ２中のＲ２としては、ビニル基等のアルケニル基、アセチレン基等のアルキニル等が挙げられ、これらのアルケニル基、アルキニルは、例えば、前記Ｒ１におけるアルキル基、アルコキシ基の置換基として挙げたと同様の、炭素数１〜１０のアルキル基、炭素数１〜１０のアルコキシ基、炭素数１〜１０のシクロアルキル基、又はハロゲン原子、或いはアリール基等を置換基として有していてもよい。
【００７１】
前記Ｒ２のうち、炭素数１〜８のアルキル基、又はフェニル基で置換されていても良いビニル基が特に好ましい。
【００７２】
以下にその好ましい具体例を示す。
【００７３】
【化１３】
2004333646.tif 000012
【００７４】
又、本発明の電子ディスプレイフィルターには、更に５３０〜６００ｎｍ付近に最大吸収を有する化合物を併存させることが好ましく前述の一般式（ＩＶ）、（Ｉ）、（ＩＩ）、及び（ＩＩＩ）の他に、下記の一般式（Ｖ）〜（ＸＩ）、及び一般式（ＸＩＩ）の化合物が挙げられる。
【００７５】
【化１４】
2004333646.tif 000013
【００７６】
〔式（Ｖ）中、Ｒ１は、置換基を有していてもよいアルキル基、置換基を有していてもよいアルコキシ基、置換基を有していてもよいシクロアルキル基、置換基を有していてもよいアリール基、置換基を有していてもよいアリールオキシ基、又はハロゲン原子を示し、Ｗ−Ｘ−Ｒ２中のＷは、イミノ基、アルキルイミノ基、又は酸素原子を示し、Ｘは、カルボニル基、又はスルホニル基を示し、Ｒ２は、１価基、又は水素原子を示し、ｌ及びｌ’はそれぞれ独立して０〜５の整数、ｍ及びｍ’はそれぞれ独立して０〜５の整数、ｎ及びｎ’はそれぞれ独立して０〜３の整数で、ｌ＋ｍ＋ｎ≦５、及びｌ’＋ｍ’＋ｎ’≦５であり、ベンゼン環上にＲ１及びＷ−Ｘ−Ｒ２がそれぞれ複数個存在するとき、Ｒ１及びＷ−Ｘ−Ｒ２のそれぞれは、一方のベンゼン環において、又、他方のベンゼン環との間で、互いに異なっていてもよい。〕
【００７７】
一般式（Ｖ）におけるＲ１のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ１のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ１のシクロアルキル基としては、例えば、シクロプロピル基、シクロブチル基、シクロペンチル基、シクロヘキシル基、シクロヘプチル基等の炭素数１〜２０のものが、又、Ｒ１のアリール基としては、例えば、フェニル基、ナフチル基等が、又、Ｒ１のアリールオキシ基としては、例えば、フェノキシ基、ナフチルオキシ基等が、又、Ｒ１のハロゲン原子としては、例えば、弗素原子、塩素原子、臭素原子等が、それぞれ挙げられる。
【００７８】
又、前記アルキル基、アルコキシ基、シクロアルキル基、アリール基、及びアリールオキシ基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、水酸基、又は、弗素原子、塩素原子、臭素原子等のハロゲン原子等が挙げられる。
【００７９】
前記一般式（Ｖ）において、Ｒ１としては、前記の中で、（１）アルコキシ基、水酸基、或いはハロゲン原子を置換基として有していてもよい直鎖状若しくは分岐鎖状アルキル基、（２）アルコキシ基を置換基として有していてもよい直鎖状若しくは分岐鎖状アルコキシ基、（３）アルキル基、アルコキシ基、或いはハロゲン原子を置換基として有していてもよいアリール基、（４）アルキル基、アルコキシ基、或いはハロゲン原子を置換基として有していてもよいアリールオキシ基、又は（５）ハロゲン原子、が好ましく、炭素数１〜８の直鎖状若しくは分岐鎖状アルキル基、又は炭素数１〜８の直鎖状若しくは分岐鎖状アルコキシ基が特に好ましい。
【００８０】
又、前記一般式（Ｖ）におけるＷ−Ｘ−Ｒ２中のＷのアルキルイミノ基におけるアルキル基としては、炭素数１〜８の直鎖状若しくは分岐鎖状のものが好ましく、Ｗとしては、イミノ基、又はアルキルイミノ基が好ましく、イミノ基が特に好ましい。尚、Ｘがスルホニル基であるとき、Ｒ２は水素原子ではない。
【００８１】
又、Ｗ−Ｘ−Ｒ２中のＲ２の１価基としては、例えば、前記Ｒ１におけるアルキル基として挙げたと同様のアルキル基、前記Ｒ１におけるアルコキシ基として挙げたと同様のアルコキシ基、前記Ｒ１におけるシクロアルキル基として挙げたと同様のシクロアルキル基、前記Ｒ１におけるアリール基として挙げたと同様のアリール基、前記Ｒ１におけるアリールオキシ基として挙げたと同様のアリールオキシ基、並びに、アミノ基、及び、３−ピリジル基、２−フリル基、２−テトラヒドロフリル基、２−チエニル基等の複素環基等が挙げられ、これらのアルキル基、アルコキシ基、シクロアルキル基、アリール基、アリールオキシ基、アミノ基、及び複素環基は、例えば、前記Ｒ１  におけるアルキル基、アルコキシ基、シクロアルキル基、アリール基、及びアリールオキシ基の置換基として挙げたと同様の、炭素数１〜１０のアルキル基、炭素数１〜１０のアルコキシ基、炭素数１〜１０のシクロアルキル基、又はハロゲン原子、或いはアリール基等を置換基として有していてもよい。
【００８２】
前記Ｒ２のうち、前記Ｒ１の好ましい基と同様のアルキル基、炭素数１〜８のアルキル基で置換されていても良いフェニル基、炭素数１〜８のアルキル基で置換されていても良いフェニル基が、炭素数１〜８のアルキル基で置換されていても良い２−フリル基、炭素数１〜８のアルキル基で置換されていても良い２−テトラヒドロフリル基が、又は、炭素数１〜８のアルキル基で置換されていても良いシクロヘキシル基が特に好ましい。
【００８３】
又、前記一般式において、ｌ及びｌ’はそれぞれ独立して０〜５の整数、ｍ及びｍ’はそれぞれ独立して０〜５の整数、ｎ及びｎ’はそれぞれ独立して０〜３の整数で、ｌ＋ｍ＋ｎ≦５、及びｌ’＋ｍ’＋ｎ’≦５であるが、ｌ及びｌ’は１以上で、ｌ＋ｍ＋ｎ≦３、及びｌ’＋ｍ’＋ｎ’≦３であるのが好ましく、より好ましくは、ｍ及びｍ’は０である。又、ベンゼン環上にＲ１及びＷ−Ｘ−Ｒ２がそれぞれ複数個存在するとき、Ｒ１及びＷ−Ｘ−Ｒ２のそれぞれは、一方のベンゼン環において、又、他方のベンゼン環との間で、互いに異なっていてもよい。又、一方のベンゼン環上に隣接して存在するＲ１同士が互いに連結してアルカンジイル基やアルキレンジオキシ基等となって環状構造を形成していてもよい。
【００８４】
【化１５】
2004333646.tif 000014
【００８５】
〔式（ＶＩ）中、Ｒ１は、ハロゲン原子、置換基を有していても良いアルキル基、置換基を有していても良いアルコキシ基又は置換基を有していても良いアルケニル基を表し、ｍは１〜３の整数を、ｎは１〜４の整数を表す。〕
【００８６】
一般式（ＶＩ）において、置換基Ｒ１としては、例えば、次の（ｉ）〜（ｖｉｉ）のようなものが例示できる。
（ｉ）    フッ素原子、塩素原子、臭素原子等のハロゲン原子；
（ｉｉ）  メチル基、エチル基、プロピル基、ブチル基、ペンンチル基、ヘキシル基、ヘプチル基、オクチル基、デシル基、ウンデシル基、ドデシル基、トリデシル基、ペンタデシル基等の炭素数１〜２０の直鎖もしくは分岐鎖アルキル基；
（ｉｉｉ）    置換基としてヒドロキシ基、メトキシカルボニル基、エトキシカルボニル基、ブトキシカルボニル基等のアルキコキシカルボニル基、アセチルオキシ基カルボニル基、プロピオニルオキシカルボニル基等のアシルオキシカルボニル基、メトキシカルボニルオキシ基、エトキシカルボニルオキシ基、ブトキシカルボニルオキシ基等のアルコキシカルボニルオキシ基、シクロヘキシル基、フェニル基等を有する前記炭素数１〜２０の直鎖もしくは分岐鎖アルキル基；
（ｉｖ）  メトキシ基、エトキシ基、プロポキシ基、ブトキシ基、ペンンチルオキシ基、ヘキシルオキシ基、ヘプチルオキシ基、オクチルオキシ基、デシオキシ基、ウンデシルオキシ基、ドデシルオキシ基、トリデシルオキシ基、ペンタデシルオキシ基等の炭素数１〜２０の直鎖もしくは分岐鎖アルコキシ基；
（ｖ）    置換基としてメトキシ基、エトキシ基、プロポキシ基、ブトキシ基、ペンチルオキシ基、ヘキシルオキシ基、ヘプチルオキシ基、オクチルオキシ基等の炭素数１〜８のアルコキシ基を有する前記炭素数１〜２０の直鎖もしくは分岐鎖アルコキシ基；
（ｖｉ）  エテニル基などのアルケニル基；
（ｖｉｉ）    置換基としてメチル基、エチル基、プロピル基、ブチル基、ペンンチル基、ヘキシル基、ヘプチル基、オクチル基、デシル基等のアルキル基、フェニル基、４−ヒドロキシフェニル基、４−アルコキシ（例えば、炭素数１〜１０のアルコキシ基）フェニル基、３，４−ビスアルコキシ（例えば、炭素数１〜１０のアルコキシ基）フェニル基、３，５−ビスアルコキシ（例えば、炭素数１〜１０のアルコキシ基）フェニル基、３，４，５−トリスアルコキシ（例えば、炭素数１〜１０のアルコキシ基）フェニル基で置換されたエテニル基等のアルケニル基。
【００８７】
これらのうち、Ｒは炭素数１〜６の直鎖もしくは分岐鎖のアルキル基；水酸基もしくはアルコキシカルボニル基で置換された炭素数１〜６の直鎖もしくは分岐鎖のアルキル基；炭素数１〜６のアルコキシ基；または置換基を有するエテニル基が特に好ましい。
【００８８】
【化１６】
2004333646.tif 000015
【００８９】
〔式（ＶＩＩ）中、Ｒ６は、置換基を有していてもよいアルキル基、置換基を有していてもよいシクロアルキル基、置換基を有していてもよいアリール基、又は水素原子を示し、Ｒ７は、置換基を有していてもよいアルキル基、置換基を有していてもよいアルコキシ基、置換基を有していてもよいアルコキシカルボニル基、置換基を有していてもよいシクロアルキル基、置換基を有していてもよいアリール基、置換基を有していてもよいアリールオキシ基、置換基を有していてもよいアリールオキシカルボニル基、置換基を有していてもよいアミノ基、水酸基、又は水素原子を示し、Ｚは、イミノ基、又はアルキルイミノ基を示し、Ｌは、水素原子、又は−ＸＲ（Ｒは、１価基、又は水素原子を示し、Ｘは、カルボニル基、又はスルホニル基を示す。）を示し、これらのＲ６、Ｒ７、Ｌ及びＺは、両方のピラゾール環の間で互いに異なっていてもよい。〕
【００９０】
前記一般式（ＶＩＩ）における置換基Ｒ６のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ６のシクロアルキル基としては、例えば、シクロプロピル基、シクロブチル基、シクロペンチル基、シクロヘキシル基、シクロヘプチル基等の炭素数１〜２０のものが、又、Ｒ６のアリール基としては、例えば、フェニル基、ナフチル基等が、それぞれ挙げられる。
【００９１】
又、前記アルキル基、前記シクロアルキル基、及びアリール基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、フェニル基、ナフチル基等のアリール基、フェノキシ基、ナフチルオキシ基等のアリールオキシ基、ホルムアミノ基、アルキルカルボニルアミノ基、アルキルスルフォニルアミノ基、アミノカルボニル基、アルキルアミノカルボニル基、ジアルキルアミノカルボニル基、アミノスルフォニル基、アルキルアミノスルフォニル基、ジアルキルアミノスルフォニル基、アミノ基、ニトロ基、水酸基、及び、弗素原子、塩素原子、臭素原子等のハロゲン原子等が挙げられる。
【００９２】
前記一般式（ＶＩＩ）において、Ｒ６としては、前記の中で、（１）アルコキシ基、アリール基、アリールオキシ基、水酸基、或いはハロゲン原子を置換基として有していてもよい直鎖状若しくは分岐鎖状アルキル基、又は（２）アルキル基、アルコキシ基、アミノ基、アルキルカルボニルアミノ基、アルキルスルフォニルアミノ基、ニトロ基、水酸基、或いはハロゲン原子を置換基として有していてもよいアリール基、が好ましく、特に、アルコキシ基を置換基として有していてもよい炭素数１〜８の直鎖状若しくは分岐鎖状アルキル基が好ましい。
【００９３】
又、前記一般式（ＶＩＩ）におけるＲ７のアルキル基としては、前記Ｒ６におけるアルキル基として挙げたと同様のものが、又、Ｒ７のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ７のアルコキシカルボニル基としては、前記アルコキシ基を有するカルボニル基が、又、Ｒ７のシクロアルキル基としては、前記Ｒ６におけるシクロアルキル基として挙げたと同様のものが、又、アリール基としては、前記Ｒ６におけるアリール基として挙げたと同様のものが、又、Ｒ７のアリールオキシ基としては、フェノキシ基、ナフチルオキシ基等が、又、Ｒ７のアリールオキシカルボニル基としては、前記アリールオキシ基を有するカルボニル基が、それぞれ挙げられる。
【００９４】
又、前記アルキル基、アルコキシ基、アルコキシカルボニル基、シクロアルキル基、アリール基、アリールオキシ基、アリールオキシカルボニル基、及びアミノ基の置換基としては、例えば、前記Ｒ６におけるアルキル基、シクロアルキル基、及びアリール基の置換基として挙げたと同様のアルキル基、同じくアルコキシ基、同じくアリール基、同じくアリールオキシ基、同じくスルホンアミド基、同じくアルキルスルホンアミド基、同じくジアルキルスルホンアミド基、同じくニトロ基、同じくハロゲン原子、並びに、プロピオニル基、ブチリル基、ベンゾイル基等のアシル基、メタンスルホニル基、ベンゼンスルホニル基等のスルホニル基、水酸基、及びハロゲン原子等が挙げられる。
【００９５】
前記一般式（ＶＩＩ）において、Ｒ７としては、前記の中で、（１）アルコキシ基、アリール基、アリールオキシ基、水酸基、或いはハロゲン原子を置換基として有していてもよい直鎖状若しくは分岐鎖状アルキル基、（２）アルコキシ基を置換基として有していてもよい直鎖状若しくは分岐鎖状アルコキシ基、（３）アルコキシ基を置換基として有していてもよいアルコキシ基を有するカルボニル基、（４）アルキル基、アルコキシ基、スルホンアミド基、アルキルスルホンアミド基、ジアルキルスルホンアミド基、ニトロ基、水酸基、或いはハロゲン原子を置換基として有していてもよいアリール基、（５）アルキル基、或いはアルコキシ基を置換基として有していてもよいアリール基を有するカルボニル基、又は（６）アルキル基、アシル基、或いはスルホニル基を置換基として有していてもよいアミノ基、が好ましく、特に、アルコキシ基を置換基として有していてもよい炭素数１〜８の直鎖状若しくは分岐鎖状アルキル基が好ましい。
【００９６】
又、−Ｘ−Ｒ中のＲの一価基としては、Ｒ６におけるアルキル基、シクロアルキル基、アルコキシ基、Ｒ６におけるアリール基を有するアリールオキシ基、並びに、アミノ基、及び、３−ピリジル基、２−フリル基、２−テトラヒドロフリル基、２−チエニル基等の複素環基、ビニル基等のアルケニル基等が挙げられる。
【００９７】
又、前記一般式（ＶＩＩ）におけるＺのアルキルイミノ基におけるアルキル基としては、炭素数１〜８の直鎖状若しくは分岐鎖状のものが好ましく、Ｚとしては、イミノ基、又はアルキルイミノ基が好ましく、イミノ基が特に好ましい。尚、Ｘがスルホニル基であるとき、Ｒは水素原子ではない。
【００９８】
【化１７】
2004333646.tif 000016
【００９９】
〔式（ＶＩＩＩ）中、Ｒ１は、置換基を有していてもよいアルキル基、置換基を有していてもよいアルコキシ基、置換基を有していてもよいシクロアルキル基、置換基を有していてもよいアリール基、置換基を有していてもよいアリールオキシ基、又はハロゲン原子を示し、Ｗは、イミノ基、アルキルイミノ基、又は酸素原子を示し、Ｘは、カルボニル基、又はスルホニル基を示し、Ｒ２は、１価基、又は水素原子を示し、ｌは０〜５の整数、ｍは０〜５の整数、ｎは０〜３の整数で、ｌ＋ｍ＋ｎ≦５であり、ベンゼン環上にＲ１  及びＷ−Ｘ−Ｒ２がそれぞれ複数個存在するとき、Ｒ１及びＷ−Ｘ−Ｒ２のそれぞれは異なっていてもよい。Ｒ６は、置換基を有していてもよいアルキル基、置換基を有していてもよいシクロアルキル基、置換基を有していてもよいアリール基、又は水素原子を示し、Ｒ７は、置換基を有していてもよいアルキル基、置換基を有していてもよいアルコキシ基、置換基を有していてもよいアルコキシカルボニル基、置換基を有していてもよいシクロアルキル基、置換基を有していてもよいアリール基、置換基を有していてもよいアリールオキシ基、置換基を有していてもよいアリールオキシカルボニル基、置換基を有していてもよいアミノ基、水酸基、又は水素原子を示し、Ｚは、酸素原子、イミノ基、又はアルキルイミノ基を示し、Ｌは、水素原子、又は−ＸＲ（Ｒは、１価基、又は水素原子を示し、Ｘは、カルボニル基、又はスルホニル基を示す。）を示す。〕
【０１００】
前記一般式（ＶＩＩＩ）におけるＲ１、Ｒ２、Ｗ、Ｘ、ｌ、ｍ、ｎは、一般式（Ｖ）におけると同意義を表し、Ｒ６、Ｒ７、Ｌ、Ｚは、一般式（ＶＩＩ）におけると同意義を表す。
【０１０１】
【化１８】
2004333646.tif 000017
【０１０２】
〔式（ＩＸ）中、Ｒ１は、水酸基、アミノ基、置換基を有していても良いアルキル基、又は置換基を有していても良いアリール基を表し、Ｒ２は、置換基を有していてもよいアルキル基、置換基を有していてもよいアルコキシ基、置換基を有していてもよいシクロアルキル基、置換基を有していてもよいアリール基、又はハロゲン原子を示し、ｓは０〜５の整数を表す。〕
一般式（ＩＸ）におけるＲ１のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ２のアリール基としては、例えば、フェニル基、ナフチル基等が、それぞれ挙げられる。
【０１０３】
Ｒ２のアルキル基としては、例えば、前記Ｒ１と同様なアルキル基が、又、Ｒ２のアリール基としては、例えば、前記Ｒ１と同様なアリール基が挙げられる。又、Ｒ２のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ２のシクロアルキル基としては、例えば、シクロプロピル基、シクロブチル基、シクロペンチル基、シクロヘキシル基、シクロヘプチル基等の炭素数１〜２０のものが、又、Ｒ１のハロゲン原子としては、例えば、弗素原子、塩素原子、臭素原子等が、それぞれ挙げられる。
【０１０４】
又、前記アルキル基、アルコキシ基、シクロアルキル基、及びアリール基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、フェニル基、ナフチル基等のアリール基、水酸基、又は、弗素原子、塩素原子、臭素原子等のハロゲン原子等が挙げられる。
【０１０５】
【化１９】
2004333646.tif 000018
【０１０６】
〔式（Ｘ）中、Ｒ１は、水酸基、アミノ基、置換基を有していても良いアルキル基、又は置換基を有していても良いアリール基を表し、Ｒ２は、置換基を有していても良いアルキル基、又は置換基を有していても良いアリール基を表し、ｓは０〜３の整数を表す。〕
【０１０７】
一般式（Ｘ）における、Ｒ１、Ｒ２のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ１、Ｒ２のアリール基としては、例えば、フェニル基、ナフチル基等が、それぞれ挙げられる。
【０１０８】
又、前記アルキル基、及びアリール基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数１〜１０のシクロアルキル基、フェニル基、ナフチル基等のアリール基、水酸基、又は、弗素原子、塩素原子、臭素原子等のハロゲン原子等が挙げられる。
【０１０９】
【化２０】
2004333646.tif 000019
【０１１０】
〔式（ＸＩ）中、Ｒ１ 〜Ｒ８は、各々独立に、水素原子、ハロゲン原子、ニトロ基、シアノ基、ヒドロキシ基、アミノ基、置換基を有していても良いアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を示し、また、Ｒ１とＲ２、Ｒ３とＲ４、Ｒ５とＲ６、Ｒ７とＲ８は各々連結して脂肪族炭素環を形成しても良い。Ｍは、２個の水素原子、２価の金属原子、３価１置換金属原子、４価２置換金属原子又はオキシ金属原子を示す。〕
前記一般式（ＸＩ）において、ハロゲン原子としては、例えば、弗素原子、塩素原子、臭素原子等が挙げられ、アルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基、シクロプロピル基、シクロブチル基、シクロペンチル基、シクロヘキシル基、シクロヘプチル基等の炭素数１〜２０の直鎖状、分岐鎖状若しくは環状のものが挙げられ、アルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが挙げられ、アリール基としては、例えば、フェニル基、ナフチル基等の炭化水素系アリール基、又は、チエニル基、フリル基、又はピリジル基等の複素環系アリール基が挙げられ、アリールオキシ基としては、例えば、フェノキシ基、ナフチルオキシ基等の炭化水素系アリールオキシ基、又はチエニルオキシ基、フリルオキシ基、又はピリジルオキシ基等の複素環系アリールオキシ基等が挙げられ、アルキルアミノ基又はジアルキルアミノ基としては、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状アルキル基で１置換又は２置換されたアミノ基挙げられ、アルキルチオ基としては、例えば、メチルチオ基、エチルチオ基、プロピルチオ基、ブチルチオ基、ペンチルチオ基、ヘキシルチオ基、ヘプチルチオ基、オクチルチオ基、デシルチオ基、ウンデシルチオ基、ドデシルチオ基、トリデシルチオ基、ペンタデシルチオ基等の炭素数１〜２０の直鎖状若しくは分岐鎖状のものが挙げられ、アリールチオ基としては、例えば、フェニルチオ基、ナフチルチオ基が挙げられる。
【０１１１】
又、前記アルキル基、アルコキシ基、アリール基、アリールオキシ基、アルキルアミノ基、ジアルキルアミノ基、アルキルチオ基、及びアリールチオ基の置換基としては、例えば、メチル基、エチル基、プロピル基、ブチル基、ペンチル基、ヘキシル基、ヘプチル基、オクチル基、デシル基、シクロプロピル基、シクロブチル基、シクロペンチル基、シクロヘキシル基、シクロヘプチル基等の炭素数１〜１０のアルキル基；メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基；水酸基；又は、弗素原子、塩素原子、臭素原子等のハロゲン原子等が挙げられる。
【０１１２】
又、Ｒ１とＲ２、Ｒ３とＲ４、Ｒ５とＲ６、Ｒ７とＲ８が各々連結して、−（ＣＨ２）３−，−（ＣＨ２）４−，−（ＣＨ２）５−等の脂肪族炭素環を形成していても良い。前記一般式（ＸＩ）において、Ｒ１〜Ｒ８としては、前記の中で、（１）アルコキシ基或いはハロゲン原子を置換基として有していてもよい、直鎖状若しくは分岐鎖状アルキル基、（２）直鎖状若しくは分岐鎖状アルキル基を置換基として有していてもよいシクロアルキル基、（３）アルキル基、アルコキシ基或いはハロゲン原子を置換基として有していてもよい、アリール基、（４）ハロゲン原子、又は（５）それぞれが連結して脂肪族炭素環を形成している場合が好ましく、炭素数１〜８の直鎖状若しくは分岐鎖状アルキル基或いは連結して−（ＣＨ２）３−又は−（ＣＨ２）４−を形成している場合が特に好ましい。
【０１１３】
前記一般式（ＸＩ）におけるＭとしては、２個の水素原子；或いは、無機化学命名法１９９０年規則に基づく周期律表の２属、３属、４属、８属、９属、１０属、１１属、１２属、１３属、１４属又は１５属に属する元素から選ばれる、２価の金属原子、３価１置換金属原子、４価２置換金属原子又はオキシ金属原子を示すが、その具体例として、２価の金属原子としては、Ｃｕ，Ｚｎ，Ｆｅ，Ｃｏ，Ｎｉ，Ｒｕ，Ｒｄ，Ｐｄ，Ｍｎ，Ｓｎ，Ｍｇ，Ｔｉ等が挙げられ、３価１置換金属原子としては、Ａｌ−Ｃｌ，Ｇａ−Ｃｌ，Ｉｎ−Ｃｌ，Ｆｅ−Ｃｌ，Ｒｕ−Ｃｌ等のハロゲン原子、水酸基又はアルコキシ基で１置換された金属原子が挙げられ、４価２置換金属としては、ＳｉＣｌ２，ＧｅＣｌ２，ＴｉＣｌ２，ＳｎＣｌ２，Ｓｉ（ＯＨ）２，Ｇｅ（ＯＨ）２，Ｍｎ（ＯＨ）２，Ｓｎ（ＯＨ）２等のハロゲン原子、水酸基又はアルコキシ基で２置換された金属原子が挙げられ、オキシ金属としては、ＶＯ，ＭｎＯ，ＴｉＯ等が挙げられる。このうち好ましくは、ＶＯ、Ｃｕ、Ｎｉ、Ｃｏが挙げられ、更に好ましくは、ＶＯ及びＣｕが挙げられる。
【０１１４】
【化２１】
2004333646.tif 000020
〔式（ＸＩＩ）中、Ｒ１〜Ｒ７は各々独立に水素原子、ハロゲン原子、ニトロ基、シアノ基、ヒドロキシ基、アミノ基、カルボキシル基、スルホン酸基、炭素数１〜２０のアルキル基、炭素数１〜２０のハロゲノアルキル基、炭素数１〜２０のアルコキシ基、炭素数２〜２０のアルケニル基、炭素数２〜２０のアルコキシアルキル基、炭素数２〜２０のアルコキシアルコキシ基、炭素数６〜２０のアリールオキシ基、炭素数１〜２０のアシル基、炭素数２〜２０のアルコキシカルボニル基、炭素数２〜２０のアルキルアミノカルボニル基、炭素数３〜２０のジアルキルアミノカルボニル基、炭素数２〜２０のアルキルカルボニルアミノ基、炭素数７〜２０のフェニルカルボニルアミノ基、炭素数７〜２０のフェニルアミノカルボニル基、炭素数７〜２０のフェノキシカルボニル基、炭素数７〜２０のアラルキル基、炭素数６〜２０のアリール基、炭素数４〜２０のヘテロアリール基、炭素数１〜２０のアルキルチオ基、炭素数６〜２０のフェニルチオ基、炭素数３〜２０のアルケニルオキシカルボニル基、炭素数８〜２０のアラルキルオキシカルボニル基、炭素数４〜２０のアルコキシカルボニルアルコキシカルボニル基、炭素数４〜２０のアルキルカルボニルアルコキシカルボニル基、炭素数２〜２０のモノ（ヒドロキシアルキル）アミノカルボニル基、炭素数３〜２０のジ（ヒドロキシアルキル）アミノカルボニル基、炭素数３〜２０のモノ（アルコキシアルキル）アミノカルボニル基又は炭素数５〜２０のジ（アルコキシアルキル）アミノカルボニル基を表し、Ｒ２とＲ３及び／又はＲ５とＲ６はそれぞれ互いに結合してピロール環に縮合する芳香環を形成してもよく、また、これらによって形成される縮合芳香環は、それぞれ同一であっても異なるものであってもよく、式（ＸＩＩＩ）
【０１１５】
【化２２】
2004333646.tif 000021
〔式（ＸＩＩＩ）中、Ｒ８〜Ｒ１１は各々独立に水素原子、ハロゲン原子、ニトロ基、シアノ基、ヒドロキシ基、アミノ基、カルボキシル基、スルホン酸基、炭素数１〜２０のアルキル基、炭素数１〜２０のハロゲノアルキル基、炭素数１〜２０のアルコキシ基、炭素数２〜２０のアルケニル基、炭素数２〜２０のアルコキシアルキル基、炭素数２〜２０のアルコキシアルコキシ基、炭素数６〜２０のアリールオキシ基、炭素数１〜２０のアシル基、炭素数２〜２０のアルコキシカルボニル基、炭素数２〜２０のアルキルアミノカルボニル基、炭素数３〜２０のジアルキルアミノカルボニル基、炭素数２〜２０のアルキルカルボニルアミノ基、炭素数７〜２０のフェニルカルボニルアミノ基、炭素数７〜２０のフェニルアミノカルボニル基、炭素数７〜２０のフェノキシカルボニル基、炭素数７〜２０のアラルキル基、炭素数６〜２０のアリール基、炭素数４〜２０のヘテロアリール基、炭素数１〜２０のアルキルチオ基、炭素数６〜２０のフェニルチオ基、炭素数３〜２０のアルケニルオキシカルボニル基、炭素数８〜２０のアラルキルオキシカルボニル基、炭素数４〜２０のアルコキシカルボニルアルコキシカルボニル基、炭素数４〜２０のアルキルカルボニルアルコキシカルボニル基、炭素数２〜２０のモノ（ヒドロキシアルキル）アミノカルボニル基、炭素数３〜２０のジ（ヒドロキシアルキル）アミノカルボニル基、炭素数３〜２０のモノ（アルコキシアルキル）アミノカルボニル基又は炭素数５〜２０のジ（アルコキシアルキル）アミノカルボニル基を表し、Ｒ１０とＲ１１はそれぞれ互いに結合して芳香環を形成してもよい。〕を表し、Ｍは、遷移金属を表す。〕
Ｒ１〜Ｒ１１の具体例としては、水素原子；ニトロ基；シアノ基；ヒドロキシ基；アミノ基；カルボキシル基；スルホン酸基；フッ素、塩素、臭素、ヨウ素のハロゲン原子；メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、ｉｓｏ−ペンチル基、２−メチルブチル基、１−メチルブチル基、ｎｅｏ−ペンチル基、１，２−ジメチルプロピル基、１，１−ジメチルプロピル基、ｃｙｃｌｏ−ペンチル基、ｎ−ヘキシル基、４−メチルペンチル基、３−メチルペンチル基、２−メチルペンチル基、１−メチルペンチル基、３，３−ジメチルブチル基、２，３−ジメチルブチル基、１，３−ジメチルブチル基、２，２−ジメチルブチル基、１，２−ジメチルブチル基、１，１−ジメチルブチル基、３−エチルブチル基、２−エチルブチル基、１−エチルブチル基、１，２，２−卜リメチルブチル基、１，１，２−トリメチルブチル基、１−エチル−２−メチルプロピル基、ｃｙｃｌｏ−ヘキシル基、ｎ−ヘプチル基、２−メチルヘキシル基、３−メチルヘキシル基、４−メチルヘキシル基、５−メチルヘキシル基、２，４−ジメチルペンチル基、ｎ−オクチル基、２−エチルヘキシル基、２，５−ジメチルヘキシル基、２，５，５−トリメチルペンチル基、２，４−ジメチルヘキシル基、２，２，４−トリメチルペンチル基、ｎ−オクチル基、３，５，５−トリメチルヘキシル基、ｎ−ノニル基、ｎ−デシル基、４−エチルオクチル基、４−エチル−４，５−メチルヘキシル基、ｎ−ウンデシル基、ｎ−ドデシル基、１，３，５，７−テトラエチルオクチル基、４−ブチルオクチル基、６，６−ジエチルオクチル基、ｎ−トリデシル基、６−メチル−４−ブチルオクチル基、ｎ−テトラデシル基、ｎ−ペンタデシル基、３，５−ジメチルヘプチル基、２，６−ジメチルヘプチル基、２，４−ジメチルヘプチル基、２，２，５，５−テトラメチルヘキシル基、１−ｃｙｃｌｏ−ペンチル−２，２−  ジメチルプロピル基、１−ｃｙｃｌｏ−ヘキシル−２，２−ジメチルプロピル基等の炭素数１〜２０の直鎖、分岐又は環状のアルキル基；クロロメチル基、ジクロロメチル基、フルオロメチル基、トリフルオロメチル基、ペンタフルオロエチル基、ノナフルオロブチル基等の炭素数１〜２０のハロゲノアルキル基；メトキシエチル基、エトキシエチル基、ｉｓｏ−プロピルオキシエチル基、３−メトキシプロピル基、２−メトキシブチル基等の炭素数２〜２０のアルコキシアルキル基；メトキシ基、エトキシ基、ｎ−プロポキシ基、ｉｓｏ−プロポキシ基、ｎ−ブトキシ基、ｉｓｏ−ブトキシ基、ｓｅｃ−ブトキシ基、ｔ−ブトキシ基、ｎ−ペントキシ基、ｉｓｏ−ペントキシ基、ｎｅｏ−ペントキシ基、ｎ−ヘキシルオキシ基、ｎ−ドデシルオキシ基等の炭素数１〜２０のアルコキシ基；ビニル基、プロペニル基、１−ブテニル基、ｉｓｏ−ブテニル基、１−ペンテニル基、２−ペンテニル基、２−メチル−１−ブテニル基、３−メチル−１−ブテニル基、２−メチル−２−ブテニル基、２，２−ジシアノビニル基、２−シアノ−２−メチルカルボキシルビニル基、２−シアノ−２−メチルスルホンビニル基等の炭素数２〜２０のアルケニル���；メトキシエトキシ基、エトキシエトキシ基、３−メトキシプロピルオキシ基、３−（ｉｓｏ−プロピルオキシ）プロピルオキシ基等の炭素数２〜２０のアルコキシアルコキシ基；フェノキシ基、２−メチルフェノキシ基、４−メチルフェノキシ基、４−ｔ−ブチルフェノキシ基、２−メトキシフェノキシ基、４−ｉｓｏ−プロピルフェノキシ基等の炭素数６〜２０のアリールオキシ基；ホルミル基、アセチル基、エチルカルボニル基、ｎ−プロピルカルボニル基、ｉｓｏ−プロピルカルボニル基、ｎ−ブチルカルボニル基、ｉｓｏ−ブチルカルボニル基、ｓｅｃ−ブチルカルボニル基、ｔ−ブチルカルボニル基、ｎ−ペンチルカルボニル基、ｉｓｏ−ペンチルカルボニル基、ｎｅｏ−ペンチルカルボニル基、２−メチルブチルカルボニル基、ニトロベンジルカルボニル基等の炭素数１〜２０のアシル基；メトキシカルボニル基、エトキシカルボニル基、イソプロピルオキシカルボニル基、２，４−ジメチルブチルオキシカルボニル基等のアルコキシカルボニル基；メチルアミノカルボニル基、エチルアミノカルボニル基、ｎ−プロピルアミノカルボニル基、ｎ−ブチルアミノカルボニル基、ｎ−ヘキシルアミノカルボニル基等の炭素数２〜２０のアルキルアミノカルボニル基；ジメチルアミノカルボニル基、ジエチルアミノカルボニル基、ジ−ｎ−プロピルアミノカルボニル基、ジ−ｎ−ブチルアミノカルボニル基、Ｎ−メチル−Ｎ−シクロヘキシルアミノカルボニル基等の炭素数３〜２０のジアルキルアミノカルボニル基；アセチルアミノ基、エチルカルボニルアミノ基、ブチルカルボニルアミノ基等の炭素数２〜２０のアルキルカルボニルアミノ基；フェニルアミノカルボニル基、４−メチルフェニルアミノカルボニル基、２−メトキシフェニルアミノカルボニル基、４−ｎ−プロピルフェニルアミノカルボニル基等の炭素数７〜２０のフェニルアミノカルボニル基；フェニルカルボニルアミノ基、４−エチルフェニルカルボニルアミノ基、３−ブチルフェニルカルボニルアミノ基等の炭素数７〜２０のフェニルカルボニルアミノ基；フェノキシカルボニル基、２−メチルフェノキシカルボニル基、４−メトキシフェノキシカルボニル基、４−ｔ−ブチルフェノキシカルボニル基等の炭素数７〜２０のフェノキシカルボニル基；ベンジル基、ニトロベンジル基、シアノベンジル基、ヒドロキシベンジル基、メチルベンジル基、ジメチルベンジル基、トリメチルベンジル基、ジクロロベンジル基、メトキシベンジル基、エトキシベンジル基、トリフルオロメチルベンジル基、ナフチルメチル基、ニトロナフチルメチル基、シアノナフチルメチル基、ヒドロキシナフチルメチル基、メチルナフチルメチル基、トリフルオロメチルナフチルメチル基等の炭素数７〜２０のアラルキル基；フェニル基、ニトロフェニル基、シアノフェニル基、ヒドロキシフェニル基、メチルフェニル基、ジメチルフェニル基、トリメチルフェニル基、ジクロロフェニル基、メトキシフェニル基、エトキシフェニル基、トリフルオロメチルフェニル基、Ｎ，Ｎ−ジメチルアミノフェニル基、ナフチル基、ニトロナフチル基、シアノナフチル基、ヒドロキシナフチル基、メチルナフチル基、トリフルオロメチルナフチル基等の炭素数６〜２０のアリール基；���ロリル基、チエニル基、フラニル基、オキサゾイル基、イソオキサゾイル基、オキサジアゾイル基、イミダゾイル基、ベンゾオキサゾイル基、ベンゾチアゾイル基、ベンゾイミダゾイル基、ベンゾフラニル基、インドイル基等の炭素数４〜２０のヘテロアリール基；メチルチオ基、エチルチオ基、ｎ−プロピルチオ基、ｉｓｏ−プロピルチオ基、ｎ−ブチルチオ基、ｉｓｏ−ブチルチオ基、ｓｅｃ−ブチルチオ基、ｔ−ブチルチオ基、ｎ−ペンチルチオ基、ｉｓｏ−ペンチルチオ基、２−メチルブチルチオ基、１−メチルブチルチオ基、ｎｅｏ−ペンチルチオ基、１，２−ジメチルプロピルチオ基、１，１−ジメチルプロピルチオ基等の炭素数１〜２０のアルキルチオ基；フェニルチオ基、４−メチルフェニルチオ基、２−メトキシフェニルチオ基、４−ｔ−プチルフェニルチオ基等の炭素数６〜２０のフェニルチオ基；ビニル基、プロペニル基、１−ブテニル基、ｉｓｏ−ブテニル基、１−ペンテニル基、２−ペンテニル基、２−メチル−１−ブテニル基、３−メチル−１−ブテニル基、２−メチル−２−ブテニル基、２，２−ジシアノビニル基、２−シアノ−２−メチルカルボキシルビニル基、２−シアノ−２−メチルスルホンビニル基等の炭素数２〜２０のアルケニル基；アリルオキシカルボニル基、２−ブテノキシカルボニル基等の炭素数３〜２０のアルケニルオキシカルボニル基；ベンジルオキシカルボニル基、フェネチルオキシカルボニル基等の炭素数８〜２０のアラルキルオキシカルボニル基；メトキシカルボニルメトキシカルボニル基、エトキシカルボニルメトキシカルボニル基、ｎ−プロポキシカルボニルメトキシカルボニル基、イソプロポキシカルボニルメトキシカルボニル基等の炭素数４〜２０のアルコキシカルボニルアルコキシカルボニル基；メチルカルボニルメトキシカルボニル基、エチルカルボニルメトキシカルボニル基等の炭素数４〜２０のアルキルカルボニルアルコキシカルボニル基；ヒドロキシエチルアミノカルボニル基、２−ヒドロキシプロピルアミノカルボニル基、３−ヒドロキシプロピルアミノカルボニル基等の炭素数２〜２０のモノ（ヒドロキシアルキル）アミノカルボール基；ジ（ヒドロキシエチル）アミノカルボニル基、ジ（２−ヒドロキシプロピル）アミノカルボニル基、ジ（３−ヒドロキシプロピル）アミノカルボニル基等の炭素数３〜２０のジ（ヒドロキシアルキル）アミノカルボニル基；メトキシメチルアミノカルボニル基、メトキシエチルアミノカルボニル基、エトキシメチルアミノカルボニル基、エトキシエチルアミノカルボニル基、プロボキシエチルアミノカルボニル基等の炭素数３〜２０のモノ（アルコキシアルキル）アミノカルボニル基；ジ（メトキシエチル）アミノカルボニル基、ジ（エトキシメチル）アミノカルボニル基、ジ（エトキシエチル）アミノカルボニル基、ジ（プロポキシエチル）アミノカルボニル基等の炭素数５〜２０のジ（アルコキシアルキル）アミノカルボール基等を挙げることができる。
一般式（ＸＩＩ）で示されるジピロメテン系化合物と一緒にキレート化合物を形成する金属Ｍとしては、一般にジベンゾピロメテン系化合物とキレート化合物を形成する能力を有する金属であれば特に制限されないが、８、９、１０族（ＶＩＩＩ族）、１１族（Ｉｂ族）、１２族（ＩＩｂ族）、３族（ＩＩＩａ族）、４族（ＩＶａ族）、５族（Ｖａ族）、６族（ＶＩａ族）、７族（ＶＩＩａ族）の金属が挙げられ、好ましくは、ニッケル、コバルト、鉄、ルテニウム、ロジウム、パラジウム、銅、オスミウム、イリジウム、白金、亜鉛等の遷移元素が挙げられる。
【０１１６】
一般式（Ｉ）から一般式（Ｘ）のスクアリリウム系化合物は、置換基の種類により、又、一般式（ＸＩ）のテトラアザポルフィリン系化合物、及びピロメテン系化合物（ＸＩＩ）の場合、置換基の種類と中心金属Ｍの組み合わせにより、吸収波長が異なる。
【０１１７】
５３０〜６００ｎｍ付近に透過率の極小値Ｋを持たせる為の一般式（Ｖ）のスクアリリウム系化合物の好ましい例としては、特願平２００１−２６５２７６号で例示した化合物が挙げられるが、そのうち特に好ましい具体例を以下に示す。
【０１１８】
【化２３】
2004333646.tif 000022
【０１１９】
又、５３０〜６００ｎｍ付近に透過率の極小値Ｋを持たせる為の一般式（ＶＩ）のスクアリリウム系化合物の好ましい例としては、一般式（ＶＩ）の内、ｍ＝３、ｎ＝０、又は、ｍ＝３、ｎ＝１でＲ１＝置換基を有していても良いアルキル基である化合物が挙げられる。
【０１２０】
以下にその好ましい具体例を示す。
【０１２１】
【化２４】
2004333646.tif 000023
【０１２２】
又、５３０〜６００ｎｍ付近に透過率の極小値Ｋを持たせる為の一般式（ＶＩＩ）のスクアリリウム系化合物の好ましい例としては、一般式（ＶＩＩ）の内、Ｚがイミノ基、Ｌが水素原子、Ｒ６及びＲ７が、置換基を有していても良いアルキル基、又は置換基を有していても良いアリール基である化合物が挙げられる。
【０１２３】
以下にその好ましい具体例を示す。
【０１２４】
【化２５】
2004333646.tif 000024
又、５３０〜６００ｎｍ付近に透過率の極小値Ｋを持たせる為の一般式（ＶＩＩＩ）のスクアリリウム系化合物としては、一般式（ＶＩＩＩ）の内、Ｒ１＝アルキル基、−Ｗ−Ｘ−Ｒ２において、Ｗは、イミノ基、Ｘは、カルボニル基、又はスルホニル基、Ｒ２は、置換基を有していても良いアルキル基、又は、置換基を有していても良いアルケニル基、置換基を有していても良いアリール基、ｌ＝２、又は、３、ｍ＝０、又は１、ｎ＝０又は１で、Ｚが酸素原子、Ｌが水素原子、Ｒ６及びＲ７が、置換基を有していても良いアルキル基、又は置換基を有していても良いアリール基の場合か、Ｒ１＝アルコキシ基、ｌ＝０、ｍ＝３、ｎ＝０で、Ｚがイミノ基、Ｌが水素原子、Ｒ６及びＲ７が、置換基を有していても良いアルキル基、又は置換基を有していても良いアリール基の場合が好ましい。
【０１２５】
以下にその好ましい具体例を示す。
【０１２６】
【化２６】
2004333646.tif 000025
【０１２７】
又、５３０〜６００ｎｍ付近に透過率の極小値Ｋを持たせる為の一般式（ＩＸ）のスクアリリウム系化合物としては、一般式（ＩＸ）の内、Ｒ１は、水素原子、アルキル基、又はアリール基、Ｒ７は、アルキル基、アルコキシ基、ハロゲン原子、又は、アリール基、ｓは、０〜２の場合が好ましい。
【０１２８】
以下にその好ましい具体例を示す。
【０１２９】
【化２７】
2004333646.tif 000026
【０１３０】
又、５３０〜６００ｎｍ付近に透過率の極小値Ｋを持たせる為の一般式（Ｘ）のスクアリリウム系化合物としては、一般式（Ｘ）の内、Ｒ１＝水素原子、アルキル基、又はアリール基、Ｒ２は、アルキル基、又は、アリール基、ｓ＝２、又は、３の場合が好ましい。
【０１３１】
以下にその好ましい具体例を示す。
【０１３２】
【化２８】
2004333646.tif 000027
又、５３０〜６００ｎｍ付近に透過率の極小値Ｋを持たせる為の一般式（ＸＩ）のテトラアザポルフィリン系化合物としては、一般式（ＸＩ）の内、Ｒ１〜Ｒ８の少なくとも４個の基がアルキル基で、残りが水素原子の場合、又は、Ｒ１とＲ２、Ｒ３とＲ４、Ｒ５とＲ６、Ｒ７とＲ８が各々連結して、−（ＣＨ２）３−，−（ＣＨ２）４−，−（ＣＨ２）５−等の脂肪族炭素環を形成した場合で、金属原子Ｍが、ＶＯ、Ｃｕ、Ｎｉ、Ｃｏの場合が好ましい。
【０１３３】
以下にその好ましい具体例を示す。
【０１３４】
【化２９】
2004333646.tif 000028
又、５３０〜６００ｎｍ付近に透過率の極小値Ｋを持たせるための一般式（ＸＩＩ）のピロメテン系化合物のうち、好ましい具体例としては、特開平１０−２２６１７２の表−１（１）の２−８〜２−１０、表―１（２）の２−１８、２−２０、表−１（１１）の１１−１〜１１−１０、表−１（４）の４−１〜４−１３、表−１（５）の４−１４〜４−１５、表−１（７）の４−４７、４−４８、４−５１等の化合物等が挙げられる。
【０１３５】
尚、本発明のフィルターに使用する５３０〜６１０ｎｍの波長域に最大吸収を有する前記一般式（Ｖ）〜（ＸＩ）、（Ｉ）、及び（ＩＩ）等の化合物としては、ディスプレイの発光を阻害しない様に透過率曲線はシャープなバレー型（谷型）を有しているほうが良く、その透過率曲線の半値幅は、６０ｎｍ以下であることが好ましい。
【０１３６】
合成例１（式  Ｉ−２の合成）
３，４−ジヒドロキシ−３−シクロブテン−１，２−ジオン  塩化チオニルを原料として、Ｔｅｔｒａｈｅｄｒｏｎ  Ｌｅｔｔｅｒｓ，７８１（１９７０）の方法で１，２−ジクロロシクロブタン−３，４−ジオンを合成した。
次に１，２−ジクロロシクロブタン−３，４−ジオン（Ａ）を用いてＤｙｅｓ  ａｎｄＰｉｇｍｅｎｔｓ  ４９，１６１（２００１）に記載の以下の方法で、２−クロロ−１−（４−メトキシフェニル）シクロブタン３，４−ジオン  ［ＥＩ−ＭＳ；ｍ／ｚ  ２２２（Ｍ＋），  １Ｈ−ＮＭＲ（４００ＭＨｚ  ，ｉｎＣＤＣｌ３δ，ｐｐｍ）；３．９３（ｓ，３Ｈ）、７．０８（ｄ，２Ｈ）、８．２５（ｄ，２Ｈ）］］を経由し、２−メトキシ−１−（４−ヒドロキシフェニル）シクロブタン３，４−ジオン  ［１Ｈ−ＮＭＲ（４００ＭＨｚ  ，ｉｎＣＤＣｌ３δ，ｐｐｍ）；３．９０（ｓ，３Ｈ）、７．０４（ｄ，２Ｈ）、８．１１  （ｄ，２Ｈ）］］を合成した。
【０１３７】
【化３０】
2004333646.tif 000029
【０１３８】
さらに２−ヒドロキシ−１−（４−メトキシフェニル）シクロブタン３，４−ジオン０．１０ｇ（０．４９ｍｍｏｌ）、をｎ−デカンン酸（３，５−ジヒドロキシ−フェニル）−アミド０．１４ｇ（０．４９ｍｍｏｌ）、トルエン２０ｍｌ及びｎ−ブタノール２０ｍｌを反応容器に加え、ジーンスターク装置を備えた反応容器に加え、４時間加熱還流させる。
反応終了後、反応混合物を放冷し、沈殿物を濾過、トルエン／ヘキサンで洗浄、乾燥し、目的の化合物（１Ａ−２）０．１５ｇ（収率６５．８％）を得た。
［可視部吸収  λｍａｘ：５５２ｎｍ（テトラヒドロフラン）  マススペクトルＭＡＬＤＩ−ＴＯＦ  ＭＳ（ｎｅｇ，ｎｏ  ｍａｒｉｘ）法：ｍ／ｚ＝４６５（Ｍ−）］
【０１３９】
合成例２（式  Ｉ−４の合成）
２−ヒドロキシ−１−（４−メトキシフェニル）シクロブタン３，４−ジオン０．１０ｇ（０．４９ｍｍｏｌ）、を１，３，５−トリヒドロキシベンゼン０．０６３ｇ（０．５０ｍｍｏｌ）、トルエン２０ｍｌ及びｎ−ブタノール２０ｍｌを反応容器に加え、ジーンスターク装置を備えた反応容器に加え、４時間加熱還流させた。
反応終了後、反応混合物を放冷し、沈殿物を濾過、トルエン／ヘキサンで洗浄、乾燥し、目的の化合物（Ｉ−４）０．１２ｇ（収率８５．０％）を得た。
［可視部吸収  λｍａｘ：５３２ｎｍ（テトラヒドロフラン），  マススペクトル  ＭＡＬＤＩ−ＴＯＦ  ＭＳ（ｎｅｇａｔｉｖｅ  ｉｏｎ  ｍｏｄｅ，ｍａｔｒｉｘ：α−ＣＨＣＡ）法：ｍ／ｚ＝３１１（Ｍ−Ｈ）］
【０１４０】
合成例３（式  ＩＩＩ−３の合成）
２’−ノネノイック酸（３，５−ジヒドロキシフェニルアミド）０．３０ｇ、及び、３，４−ジヒドロキシ−３−シクロブテン−１，２−ジオン０．０６５ｇとをトルエン２０ｍｌとｎ−ブタノール２０ｍｌの混合溶媒と共に、ジーンスターク装置を備えた反応容器に入れ、４時間加熱還流させて、反応させ、反応終了後、反応混合物を放冷し、沈殿物を濾過、トルエンで洗浄し、乾燥させることにより、目的の化合物（ＩＩＩ−３）０．２１ｇ（収率６０．９％）を得た。
［可視部吸収  λｍａｘ：６０９ｎｍ（テトラヒドロフラン）  、マススペクトル  ＤＥＩ−ＭＳ（ｐｏｓ）法：ｍ／ｚ＝６０５（Ｍ＋Ｈ）］
【０１４１】
合成例４（式  ＩＩ−５の合成）
２’−エチルヘキサン酸（３，５−ジヒドロキシフェニルアミド）０．２５１ｇ、１−メチル−３−ｎ−プロピル−２−ピラゾリン−５−オン０．１４ｇ、及び、３，４−ジヒドロキシ−３−シクロブテン−１，２−ジオン０．１１４ｇとをトルエン２０ｍｌとｎ−ブタノール２０ｍｌの混合溶媒と共に、ジーンスターク装置を備えた反応容器に入れ、４時間加熱還流させて、反応させ、反応終了後、反応混合物を放冷し、沈殿物を濾過、トルエンで洗浄し、乾燥させることにより、反応物０．２５ｇを得た。
１Ｈ−ＮＭＲ〔５００ＭＨｚ、ｄ８−ＴＨＦ、δ（ｐｐｍ）、２５℃〕により、１，３−ビス（５−ヒドロキシ−１−メチル−３−プロピル−１Ｈ−ピラゾール−４−イル）シクロブテンジイリウム−２，４−ジオラート、１，３−ビス（２−（２−エチルヘキサノイル）アミノ−４，６−ジヒドロキシ−フェニル）シクロブテンジイリウム−２，４−ジオラート、及び、前記式（ＩＩ−５）の１８：２９：５３の混合物であった。尚、１，３−ビス（５−ヒドロキシ−１−メチル−３−プロピル−１Ｈ−ピラゾール−４−イル）シクロブテンジイリウム−２，４−ジオラート、及び１，３−ビス（２−（２−エチルヘキサノイル）アミノ−４，６−ジヒドロキシ−フェニル）シクロブテンジイリウム−２，４−ジオラートは、それぞれ、特願２０００−１４９２６０号、実施例２及び特願２０００―２６６４１５号、実施例２に記載のそれぞれと、Ｍａｓｓ、ＮＭＲ、ＩＲが一致した。
ＩＩ−５；
可視部吸収  ；λｍａｘ：５４９ｎｍ（テトラヒドロフラン）
マススペクトル；  ＤＥＩ−ＭＳ（ｐｏｓ）法：ｍ／ｚ＝４６９（Ｍ＋Ｈ）
１Ｈ−ＮＭＲ〔５００ＭＨｚ、ｄ８  −ＴＨＦ、δ（ｐｐｍ）、２５℃〕；
１０．３２（１Ｈ，ｓ），  ７．９６（１Ｈ，ｄ），  ５．９４（１Ｈ，ｄ），  ３．５７（３Ｈ，ｓ），２．８３（２Ｈ，ｔ），
２．５２（１Ｈ，ｍ），１．８０−０．８０（１９Ｈ，ｍ）
合成例５（式ＩＩ−１１の合成）
３，４−ジメトキシ−３−シクロブテン−１，２−ジオン  １．０ｇ、１−（ｐ−トリル）−３−メチルピラゾリン−５−オン  １．３３ｇをメタノール  ７２ｍｌに溶解し、この溶液に炭酸カリウム０．９７ｇを添加し２５℃で２時間撹拌し、析出物を濾取した。得られた固体を炭酸カリウム０．３７ｇと水１６ｍｌの混合液に加え、５０℃で５時間反応させた後、水３２ｍｌ及び１ｍｏｌ／ｌ塩酸水溶液を加えて、析出物を濾取した。得られた個体にｎ−ブタノール１００ｍｌ、トルエン１００ｍｌ及び２’−エチルヘキサン酸（３，５−ジヒドロキシフェニルアミド）０．８４ｇを加え、ジーンスターク装置を備えた反応容器に加え、４時間加熱還流させた。反応終了後、反応混合物を１０ｍｌまでエバポレーターで濃縮した後、メタノール１０ｍｌを加え、室温まで冷却し、沈殿物を濾取して、目的の化合物（ＩＩ−１１）０．８０ｇを得た。
［融点：１４３℃，  可視部吸収  λｍａｘ：５５７ｎｍ（テトラヒドロフラン），マススペクトル：ＤＥＩ−ＭＳ法  ｍ／ｚ＝５１７（Ｍ＋  ）］
合成例６（式ＩＩ−１４の合成）
合成例５の１−（ｐ−トリル）−３−メチルピラゾリン−５−オン  １．３３ｇの代わりに、１−（ｔｅｒｔ−ブチル）−３−フェニルピラゾリン−５−オン  １．１ｇを使用する以外は、合成例５と同様な操作を行い、目的の化合物（ＩＩ−１４）０．３３ｇを得た。
［融点：１３８℃，  可視部吸収  λｍａｘ：５５８ｎｍ（テトラヒドロフラン），マススペクトル：ＤＥＩ−ＭＳ法  ｍ／ｚ＝５４５（Ｍ＋  ）］
【０１４２】
この発明の電子ディスプレイ用フィルターは、前述したスクアリリウム系化合物及び／又はテトラアザポルフィリン系化合物を単独又は混合して含有させることにより、得ることができる。その含有形態としては、代表的には、シート状あるいはフィルム状の透明基材上に、前述したスクアリリウム系化合物及び／又はテトラアザポルフィリン系化合物を含有するバインダー樹脂によりスクアリリウム系化合物及び／又はテトラアザポルフィリン系化合物含有樹脂を形成させた積層体、又は前記スクアリリウム系化合物及び／又はテトラアザポルフィリン系化合物を含有するバインダー樹脂そのものから成るスクアリリウム系化合物及び／又はテトラアザポルフィリン系化合物含有樹脂の単層シートあるいはフィルムが挙げられる。
【０１４３】
また、複数のスクアリリウム系化合物及び／又はテトラアザポルフィリン系化合物を含有させる場合、それぞれを別にバインダー樹脂に混入させ、スクアリリウム系化合物及び／又はテトラアザポルフィリン系化合物を含有する各バインダー樹脂を積層することにより、個々の化合物が別層に存在する積層体の形態をとってもよい。
【０１４４】
この発明の電子ディスプレイ用フィルターは、反射防止、近赤外線吸収、電磁波吸収等、フィルターとして必要な機能を含む構成とすることができる。
【０１４５】
この発明の電子ディスプレイ用フィルターは、電子ディスプレイ発光の輝度を大きく低下させないために、視感透過率Ｙ１が２０％以上、好ましくは３０％以上、更に好ましくは４０％以上であることが望ましい。視感透過率は、ＪＩＳ  Ｚ８１０５−１９８２に記述された、物体を透過する光束φｔと物体に入射する光束φｉとの比、φｔ／φｉであり、人の視覚系の明るさ感覚に対する相対分光応答度（分光視感効率）を考慮した上での、３８０ｎｍ〜７８０ｎｍの波長域における透過率の平均で、これは物体の相対的な明暗を示す明度とおおむね相関するため、視感透過率をフィルターの明るさ／暗さの指標としている。
【０１４６】
また、この発明の電子ディスプレイ用フィルターの耐光性を上げるために紫外線吸収層を設けることができる。
【０１４７】
さらに、この発明の電子ディスプレイ用フィルターは、近赤外線カット層や電磁波カット層を設けることができる。近赤外線カット層は、プラズマディスプレイから放射される近赤外線によるリモコンや伝送系光通信における誤動作を防止する目的でディスプレイの前面に設置する。電磁波カット層は、金属酸化物等の蒸着或いはスパッタリング法、あるいは銅箔や銅メッキ層のエッチングによるメッシュ等が利用でき、電子ディスプレイから放射される電磁波をカットする。
【０１４８】
この電子ディスプレイ用フィルターは、単独層でも、また透明のガラスや他の透明樹脂板等と貼り合わせた積層体としても用いることができる。また、電子ディスプレイ表示面へ直接貼付される部材、透明ガラスや他の透明樹脂板等と貼り合わせた積層体として設置される部材等、複数の部材の特性を組み合わせることで本発明を実施することもできる。本発明の電子ディスプレイ用フィルターを用いて、電子ディスプレイ、またはプラズマディスプレイパネル表示装置を得るには、表示装置として、公知の表示装置あるいは市販品であれば特に限定なく使用することができる。
【０１４９】
【実施例】
以下に、この発明を実施例により更に詳細に説明するが、この発明はその要旨を越えない限り、以下の実施例に限定されるものではない。
【０１５０】
フィルターの評価方法
１．透過率：
島津製作所社製分光光度計ＵＶ３１００ＰＣにより、フィルターの５４５ｎｍの光線波長の±２０ｎｍの範囲、４４０ｎｍ、６１０ｎｍの各光線波長のそれぞれ±１５ｎｍの範囲の透過率を測定し、それぞれの範囲の平均透過率を求めた。
【０１５１】
２．フィルター着色の視感評価：
日立製作所社製プラズマディスプレイ（Ｗ３２−ＰＤ２１００）から前面ガラスフィルターを取り外した後のディスプレイパネルの前にフィルターを設置し、プラズマディスプレイの電源を切断した状態で、普通形蛍光灯でフィルターを照射し、フィルターの色を目視評価した。
【０１５２】
実施例１
ポリエチレンテレフタレート製フィルム（三菱化学ポリエステルフィルム社製ＰＥＴフィルム「Ｔ  ６００Ｅ」、厚み５０μｍ）に、ポリメチルメタクリレート樹脂（ダイヤナール  ＢＲ−８０；三菱レーヨン社製）  ３０ｗｔ％トルエン溶液に前記具体例（ＩＩＩ−３）の化合物（スクアリリウム系化合物）  ０．１５０ｗｔ％／樹脂分、前記具体例（ＶＩ−３）の化合物（スクアリリウム系化合物）  ０．３２０ｗｔ％／樹脂分、前記具体例（ＩＶ−３）の化合物（ジピラゾリルメチン系化合物）  ０．２５０ｗｔ％／樹脂分、ＴＨＦ、ＤＭＥ、トルエンを混合溶解し、ＮＯ．３０バーコーター（太祐機材社製）で塗工し、乾燥し、膜厚４．５μｍのコーティング膜を有するフィルターを得た。これをフィルターＡとする。
【０１５３】
ポリエチレンテレフタレート製フィルム（三菱化学ポリエステルフィルム社製ＰＥＴフィルム「Ｔ  ６００Ｅ」、厚み５０μｍ）に、ポリメチルメタクリレート樹脂（ダイヤナール  ＢＲ−８０；三菱レーヨン社製）  ３０ｗｔ％トルエン溶液にジイモニウム系近赤外線吸収色素（Ｎ，Ｎ，Ｎ’，Ｎ’−テトラキス（ｐ−ジブチルアミノフェニル）−ｐ−フェニレンジイモニウムの六フッ化アンチモン酸塩）  ７．６％／樹脂分、トルエン、ＭＥＫを混合溶解して、ＮＯ．３０バーコーター（太祐機材（株）製）で塗工し、乾燥してコーティング膜を有するフィルムの裏面に、ポリメチルメタクリレート樹脂（ダイヤナール  ＢＲ−８０；三菱レーヨン社製）  ３０ｗｔ％トルエン溶液にジチオールニッケル錯体近赤外線吸収色素｛ビス−２，２−［１，２−ジ（３−クロロフェニル）エチレンジイミン］ベンゼンチオラート｝ニッケル（ＩＩ）  ９．２ｗｔ％／樹脂分、トルエン、ＴＨＦを混合溶解して同様にコーティングしたフィルターと、上記フィルターＡと、電磁波シールドメッシュ（線巾１０μｍ、線ピッチ２５０μｍ）、ガラスを貼り合わせ、更に反射防止フィルム（日本油脂製リアルック８５００）を、ＵＶ吸収剤を添加した粘着剤により貼り合わせて、プラズマディスプレイパネル用フィルターを得た。
【０１５４】
このフィルターの５４５ｎｍの光線波長の±２０ｎｍの範囲、及び±１５ｎｍの範囲、４４０ｎｍ、６１０ｎｍの各光線波長のそれぞれ±１５ｎｍの範囲の透過率を測定し、それぞれの範囲の平均透過率、及び普通形蛍光灯、三波長域発光形蛍光灯でのフィルターの色調を評価した。各評価結果を表１に示す。
【０１５５】
実施例２
前記具体例（ＩＩＩ−３）（スクアリリウム系化合物）の添加量を０．２１０ｗｔ％／樹脂分、前記具体例（ＶＩ−３）の化合物（スクアリリウム系化合物）に替えて前記具体例（ＶＩ−１）の化合物（スクアリリウム系化合物）の添加量を０．１８４ｗｔ％／樹脂分、前記具体例（ＩＶ−３）の化合物（ジピラゾリルメチン系化合物）の添加量を０．６００ｗｔ％／樹脂分とした以外は、実施例１と同様にしてプラズマディスプレイパネル用フィルターを得た。
【０１５６】
このフィルターの５４５ｎｍの光線波長の±２０ｎｍの範囲、及び±１５ｎｍの範囲、４４０ｎｍ、６１０ｎｍの各光線波長のそれぞれ±１５ｎｍの範囲の透過率を測定し、それぞれの範囲の平均透過率、及び普通形蛍光灯、三波長域発光形蛍光灯でのフィルターの色調を評価した。各評価結果を表１に示す。
【０１５７】
実施例３
前記具体例（ＩＩＩ−３）（スクアリリウム系化合物）の添加量を０．１２０ｗｔ％／樹脂分、前記具体例（ＶＩ−３）の化合物（スクアリリウム系化合物）に替えて前記具体例（ＸＩ−１）の化合物（テトラアザポルフィリン系化合物）の添加量を０．４０５ｗｔ％／樹脂分、前記具体例（ＩＶ−３）の化合物（ジピラゾリルメチン系化合物）に替えて前記具体例（ＶＩ−１）の化合物（スクアリリウム系化合物）の添加量を０．０５５ｗｔ％／樹脂分とした以外は、実施例１と同様にしてプラズマディスプレイパネル用フィルターを得た。
【０１５８】
このフィルターの５４５ｎｍの光線波長の±２０ｎｍの範囲、及び±１５ｎｍの範囲、４４０ｎｍ、６１０ｎｍの各光線波長のそれぞれ±１５ｎｍの範囲の透過率を測定し、それぞれの範囲の平均透過率、及び普通形蛍光灯、三波長域発光形蛍光灯でのフィルターの色調を評価した。各評価結果を表１に示す。
【０１５９】
比較例１
前記具体例（ＩＩＩ−３）の化合物（スクアリリウム系化合物）に替えて前記具体例（ＸＩ−１）の化合物（テトラアザポルフィリン系化合物）０．９４５ｗｔ％／樹脂分、前記具体例（ＶＩ−３）に替えて前記具体例（ＶＩ−１）の化合物（スクアリリウム系化合物）０．１８４ｗｔ％／樹脂分、前記具体例（ＩＶ−３）の化合物（ジピラゾリルメチン系化合物）の添加量を０．３５０ｗｔ％／樹脂分とした以外は、実施例１と同様にしてプラズマディスプレイパネル用フィルターを得た。
【０１６０】
このフィルターの５４５ｎｍの光線波長の±２０ｎｍの範囲、及び±１５ｎｍの範囲、４４０ｎｍ、６１０ｎｍの各光線波長のそれぞれ±１５ｎｍの範囲の透過率を測定し、それぞれの範囲の平均透過率、及び普通形蛍光灯、三波長域発光形蛍光灯でのフィルターの色調を評価した。各評価結果を表１に示す。
【０１６１】
比較例２
前記具体例（ＩＩＩ−３）の化合物（スクアリリウム系化合物）の添加量を０．２８９ｗｔ％／樹脂分、前記具体例（ＶＩ−３）の化合物（スクアリリウム系化合物）に替えて前記具体例（ＶＩ−１）の化合物（スクアリリウム系化合物）０．０３７ｗｔ％／樹脂分、前記具体例（ＩＶ−３）の化合物（ジピラゾリルメチン系化合物）の添加量を０．２５０ｗｔ％／樹脂分とした以外は、実施例１と同様にしてプラズマディスプレイパネル用フィルターを得た。
【０１６２】
このフィルターの５４５ｎｍの光線波長の±２０ｎｍの範囲、及び±１５ｎｍの範囲、４４０ｎｍ、６１０ｎｍの各光線波長のそれぞれ±１５ｎｍの範囲の透過率を測定し、それぞれの範囲の平均透過率、及び普通形蛍光灯、三波長域発光形蛍光灯でのフィルターの色調を評価した。各評価結果を表１に示す。
【０１６３】
比較例３
前記具体例（ＩＩＩ−３）の化合物（スクアリリウム系化合物）の添加量を０．３９５ｗｔ％／樹脂分、前記具体例（ＶＩ−３）の化合物（スクアリリウム系化合物）に替えて前記具体例（ＶＩ−１）の化合物（スクアリリウム系化合物）０．０４５ｗｔ％／樹脂分、前記具体例（ＩＶ−３）の化合物（ジピラゾリルメチン系化合物）の添加量を０．１００ｗｔ％／樹脂分、１，３−ビス（３−ｔｅｒｔ−ブチル−５−ヒドロキシ−１−メチル−１Ｈ−ピラゾール−４−イル）シクロブテンジイリウム−２，４−ジオラートの添加量を０．５１０ｗｔ％／樹脂分とした以外は、実施例１と同様にしてプラズマディスプレイパネル用フィルターを得た。
【０１６４】
このフィルターの５４５ｎｍの光線波長の±２０ｎｍの範囲、及び±１５ｎｍの範囲、４４０ｎｍ、６１０ｎｍの各光線波長のそれぞれ±１５ｎｍの範囲の透過率を測定し、それぞれの範囲の平均透過率、及び普通形蛍光灯、三波長域発光形蛍光灯でのフィルターの色調を評価した。各評価結果を表１に示す。
フィルター着色の視感評価：
実施例１〜実施例３は普通形蛍光灯、３波長発光形蛍光灯のどちらで照射しても、グレーに近い違和感のない色であった。比較例１は、どちらの蛍光灯で照射しても赤くなり違和感があった。比較例２は、どちらの蛍光灯で照射しても緑色で違和感があった。比較例３は、普通形蛍光灯で照射した場合にはグレーであったが、三波長域発光形蛍光灯で照射すると緑色になり違和感があった。
【０１６５】
【表１】
2004333646.tif 000030
【０１６６】
【発明の効果】
以上説明したように、この発明の電子ディスプレイ用フィルターは、普通形蛍光灯の青色発光領域、緑色発光領域、赤色発光領域の透過率のバランスが最適化することができるので、普通形蛍光灯の下で違和感のないフィルター色を実現することができる。
【図面の簡単な説明】
【図１】この発明に係る電子ディスプレイ用フィルターの可視光領域における透過スペクトルを示す図である。
【符号の説明】
Ｋ  極小値
【図１】
2004333646.tif 000034